(57)【要約】【課題】使用済み熱可塑性樹脂組成物を成形時に、発生する微量のガスにより、金型にヤニ成分が付着し、そのヤニが原因で、金型の転写性が悪くなり、いずれは成形品の外観意匠性が損なわれるという問題に対し、成形時の微量のガス発生を抑制し、金型へのヤニ付着を抑制することができる、再生熱可塑性樹脂組成物を得る。【解決手段】使用済み熱可塑性樹脂組成物１００重量部と、吸油量５０ｍｌ／１００ｇ以上、比表面積１ｍ２／ｇ以上の吸油性無機化合物０．５〜５重量部と、流動性調整剤０．１〜５重量部と、耐熱安定剤０．０５〜１０重量部とを含有する再生熱可塑性樹脂組成物。【選択図】なし【特許請求の範囲】
【請求項１】
使用済み熱可塑性樹脂組成物１００重量部と、
吸油量５０ｍｌ／１００ｇ以上、比表面積１ｍ２／ｇ以上の吸油性無機化合物０．５〜５重量部と、
流動性調整剤０．１〜５重量部と、
耐熱安定剤０．０５〜１０重量部とを含有する再生熱可塑性樹脂組成物。
【請求項２】
前記吸油性無機化合物が、粒子径０．１〜１．０μｍのアルミナ、粒子径０．１〜５．０μｍのベーマイト、粒子径１〜５０μｍのケイ酸カルシウム、粒子径０．１〜１０μｍのカオリナイト、粒子径０．１〜１０μｍの炭酸カルシウムから選ばれる少なくともいずれかである、請求項１に記載の再生熱可塑性樹脂組成物。
【請求項３】
前記流動性調整剤が、炭化水素系の流動パラフィン、パラフィンワックス、合成ポリエチレンワックス、ならびに、使用済み熱可塑性樹脂組成物の成形温度付近で揮発しない脂肪酸系、高級アルコール系、脂肪酸アミド系、金属石鹸系、エステル系の流動性調整剤から選ばれる少なくともいずれかである、請求項１または２に記載の再生熱可塑性樹脂組成物。
【請求項４】
前記耐熱安定剤が、金属不活性剤およびヒンダードフェノール系の酸化防止剤を含み、前記ヒンダードフェノール系の酸化防止剤と同量のリン系の酸化防止剤またはイオウ系の酸化防止剤をさらに含む、請求項１〜３のいずれか１項に記載の再生熱可塑性樹脂組成物。
【請求項５】
使用済み熱可塑性樹脂組成物が、表面色の濃淡選別および表面研磨の少なくともいずれかが施されたものである、請求項１〜４のいずれか１項に記載の再生熱可塑性樹脂組成物。
【発明の詳細な説明】
【技術分野】
【０００１】
この発明は、熱可塑性樹脂組成物の再生と製造方法に関するものであり、特に使用済みポリオレフィン系、ポリスチレン系、ポリアクリロニトリル系およびポリカーボネート系樹脂組成物の再生に関するものである。
【背景技術】
【０００２】
現在、家電製品、複写機などのＯＡ機器、コンピュータの筐体、部品として、オレフィン系、スチレン系、アクリロニトリル系およびポリカーボネート系樹脂などの熱可塑性樹脂組成物が一般的に用いられている。これらの製品は、役目を終えて捨てられる段になると、廃棄物として取り扱われ、その多くは焼却、埋め立て、燃料として処理されてきた。しかしながら、近年、焼却、埋め立てによる環境汚染、埋め立ての処分場の不足が社会的問題となっている状況を受けて、家電業界、ＯＡ機器業界では、環境負荷低減、資源の有効活用の観点から、そのまま粉砕して再溶融して各種成形品に加工するマテリアルリサイクルが推進されて、マテリアルリサイクル材の製品への適用が進められている。
【０００３】
なお、使用済み家電製品を構成する樹脂組成物の大半は、ポリオレフィン系であるポリプロピレン（Polypropylene；略してＰＰ）樹脂、ポリエチレン（Polyethylene；略してＰＥ）樹脂、ポリスチレン系である耐衝撃性ポリスチレン（High Impact Polystyrene；略してＨＩＰＳ）樹脂、透明ポリスチレン（General Purpose Polystyrene；略してＧＰＰＳ）樹脂、アクリロニトリル系であるアクリロニトリル−ブタジエン−スチレン（Acrylonitrile-Butadiene-Styrene；略してＡＢＳ）樹脂、アクリロニトリル−スチレン（Acrylonitrile-Styrene；略してＡＳ）樹脂組成物であり、使用済みＯＡ機器、コンピュータを構成する樹脂組成物の大半は、アクリロニトリル系（ＡＢＳ、ＡＳ）樹脂、ポリカーボネート（Polycarbonate；略してＰＣ）系樹脂、ポリカーボネート／アクリロニトリル系樹脂などの難燃系の樹脂組成物である。
【０００４】
使用済み家電製品、ＯＡ機器から回収される廃プラスチックの中で、手解体により回収できないプラスチック残渣（シュレッダーダスト）は、ゴム、金属類の異物、異種樹脂の混合物であり、物性、ゴミなどの異物の問題により、そのまま使用することはできない。これらプラスチック残渣は、比重差による分別回収が進められており、比重が１．０以下で水に浮くポリオレフィン系（ポリエチレン、ポリプロピレン）樹脂組成物は、他の樹脂組成物に比べて、分別回収しやすい。また、水に沈んだプラスチック残渣の中から、熱可塑性樹脂組成物を選別する場合は、ポリスチレン系およびアクリロニトリル系樹脂組成物（比重：１．０５〜１．１０）、ポリカーボネート系樹脂組成物（比重：１．２０）のように比重が異なる場合には、溶液中で比重差を用いて選別するジグ選別を用いることにより選別が可能となる。さらに、同じ比重（１．０５〜１．１０）を有するポリスチレン系樹脂組成物およびアクリロニトリル系樹脂組成物については、お互いを擦り合せて、帯電させ、静電力により選別する静電選別を用いることにより、選別が可能となる。以上の結果、プラスチック残渣に含まれるポリオレフィン系、ポリスチレン系、アクリロニトリル系、ポリカーボネート系の樹脂組成物は、それぞれ樹脂種毎に高純度に選別され、マテリアルリサイクル可能な再生樹脂材料として、扱うことできる。
【０００５】
再生樹脂材料は、完全に除去しきれない異物により、新材に比べて、衝撃特性（たとえば、シャルピー衝撃強度）、伸び特性（たとえば、引張破断伸び率）などの靭性面の物性低下が著しいことが分かっている。これら異物の除去方法としては、洗浄することが有効であるが、製品破砕時にこびり付いた異物は、洗浄で取りきるのは困難である。そこで、樹脂を溶融状態にして異物を除去する方法として、押出機のスクリーンメッシュによる異物を除去する方法が挙げられる。この方法では、スクリーンメッシュを細かくすることにより、異物除去効果が高く、樹脂組成物の衝撃特性、伸び特性などの靭性面の物性が大幅に改善される。しかし、この場合、異物がメッシュに目詰まりすることにより、押出機がベンドアップし、生産性が大きく低下することがあり、異物除去レベルと生産性がトレードオフの関係にある。さらに、これらの異物は、樹脂の溶融温度領域（１５０〜３００℃）では、固形分であり、押出機のスクリーンメッシュによる異物を除去する方法でも完全に取りきることが困難であるが、意匠性部品適用においては、顔料、無機成分による異物の隠蔽や構造部品適用においては、耐衝撃性改善剤などの添加剤の添加により、物性改善が検討されてきた。
【０００６】
ここでは、これまで再生樹脂材料で検討されてきていない課題を取り上げる。それは、再生樹脂材料を成形した時に、微量のガスが発生することであり、発生したガスにより、直ぐに、成形用金型が汚染されることはない。しかし、再生樹脂材料の成形を１，０００回以上繰り返すことにより、金型にヤニ成分が付着し、そのヤニが原因で、金型の転写性が悪くなり、いずれは成形品の外観意匠性が損なわれることが問題である。このヤニ成分を拭き取り、ガスクロマトグラフィー質量分析（ＧＣ／ＭＳ）を行った結果、ステアリン酸、パルミチン酸などの脂肪酸、ステアリン酸アミド、オレイン酸アミドなどの脂肪酸アミドが主成分であることがわかった。これらヤニ成分の主成分は、樹脂の流動性改善のための滑剤、押出機出口ダイに発生するメヤニ防止、金型の離型抵抗を最小限にするための内部離型剤として、添加されるものであり、樹脂組成物に悪い影響を及ぼす添加剤ではない。しかし、成形時に過度に添加したことにより、再生樹脂材料では、余分な滑剤や内部離型剤が、成形時に蒸発し、金型に付着することにより、ヤニとなり、成形品の外観意匠性を悪化させるため、金型に付着したヤニを除去する方法が必要となる。
【０００７】
樹脂組成物に含まれるガス成分を吸着する方法として、特開２００１−２９６６３９号公報（特許文献１）では、写真性に悪影響を及ぼすガス（硫黄、シアン、ホルムアルデヒド、塩素、塩化水素など）を吸着するガス吸着物質（ゼオライト、シリカ、タルク）、滑剤（ステアリン酸アミドなど）、ハイドロタルサイト類化合物、遮光性物質（無機フィラー）を含有する遮光性ポリオレフィン樹脂フィルム層を具備しているポリオレフィン系樹脂が提案されている。ここでは、フィルムから発生する硫黄、シアン、塩素ガス等を吸着するために、ゼオライトを用いている。今回の問題となるヤニ成分は、前述のように、ステアリン酸やパルミチン酸などの脂肪酸、ステアリン酸アミド、オレイン酸アミドなどの脂肪酸アミドが主成分である。特許文献１のゼオライトの吸油量は４０ｍｌ／１００ｇであり、吸油性能が足りず、充分に、ヤニ成分を除去できないことが考えられる。
【０００８】
また、特開２００７−３３２２９６号公報（特許文献２）では、ヒドロキシ脂肪酸アミドの誘導体と二酸化珪素を添加して、メヤニの原因物質となる低分子量樹脂が押出機出口のダイ先端において滞留することを抑制できる架橋構造を有するポリオレフィン系樹脂組成物が提案されている。ここでは、押出機出口ダイに発生するメヤニ原因物質を抑制するために、ヒドロキシ脂肪酸アミドの誘導体および二酸化珪素を用いており、前述のヤニ成分と同種のものを添加するために、ヤニ成分の抑制は困難であると考える。
【０００９】
さらに、特開平８−１５７６４９号公報（特許文献３）では、ＢＥＴ比表面積が０．５〜１５ｍ２／ｇ、固体酸量が１５μｍｏｌ／ｇ以下である炭酸カルシウムを添加することで、押出成形時にダイリップ汚れが改善できるポリオレフィン系樹脂組成物が提案されている。また、特開２０１２−２１４７０９号公報（特許文献４）では、平均粒子径１．０〜４．０μｍ、比表面積が２６０〜１０００ｍ２／ｇであり、吸油量が１００〜４００ｍｌ／ｇである球状シリカ微粉末を１〜１０重量部を添加することで、フィルム製膜時のメヤニの発生は抑制できるポリプロピレン系樹脂組成物が提案されている。特許文献３、４では、主目的が押出機出口ダイに発生するメヤニ原因物質の抑制であり、用途が異なる。特許文献３で使用される炭酸カルシウムは、ＢＥＴ比表面積は規定されているが、吸油量の規定がなく、たとえば、炭酸カルシウムには、比表面積３．０ｍ２／ｇで吸油量が３７ｍｌ／１００ｇのものや比表面積２．５ｍ２／ｇで吸油量６５ｍｌ／１００ｇのものがあり、比表面積と吸油量に相関のないものがあるため、吸油性能を規定するとは言えないのである。これらの課題を解決するためには、リサイクル材成形時のガス発生量を抑えたリサイクル材を提供する。
【先行技術文献】
【特許文献】
【００１０】
【特許文献１】特開２００１−２９６６３９号公報『写真感光材料用包装材料』（富士写真フィルム株式会社）
【特許文献２】特開２００７−３３２２９６号公報『ポリオレフィン系再生樹脂組成物およびその製造方法』（東レ株式会社）
【特許文献３】特開平８−１５７６４９号公報『炭酸カルシウム及びポリオレフィン系樹脂組成物』（昭和電工株式会社）
【特許文献４】特開２０１２−２１４７０９号公報『ポリプロピレン系樹脂組成物およびそのフィルム』（住友化学株式会社）
【発明の概要】
【発明が解決しようとする課題】
【００１１】
本発明は、使用済み熱可塑性樹脂組成物を成形時に、発生する微量のガスにより、金型にヤニ成分が付着し、そのヤニが原因で、金型の転写性が悪くなり、いずれは成形品の外観意匠性が損なわれるという問題に対し、成形時の微量のガス発生を抑制し、金型へのヤニ付着を抑制することができる、再生熱可塑性樹脂組成物を得ることを目的とする。
【課題を解決するための手段】
【００１２】
本発明の再生熱可塑性樹脂組成物は、使用済み熱可塑性樹脂組成物１００重量部と、吸油量５０ｍｌ／１００ｇ以上、比表面積１ｍ２／ｇ以上の吸油性無機化合物０．５〜５重量部と、流動性調整剤０．１〜５重量部と、耐熱安定剤０．０５〜１０重量部とを含有することを特徴とする。
【００１３】
本発明の再生熱可塑性樹脂組成物において、前記吸油性無機化合物が、粒子径０．１〜１．０μｍのアルミナ、粒子径０．１〜５．０μｍのベーマイト、粒子径１〜５０μｍのケイ酸カルシウム、粒子径０．１〜１０μｍのカオリナイト、粒子径０．１〜１０μｍの炭酸カルシウムから選ばれる少なくともいずれかであることが好ましい。
【００１４】
本発明の再生熱可塑性樹脂組成物において、前記流動性調整剤は、炭化水素系の流動パラフィン、パラフィンワックス、合成ポリエチレンワックス、ならびに、使用済み熱可塑性樹脂組成物の成形温度付近で揮発しない脂肪酸系、高級アルコール系、脂肪酸アミド系、金属石鹸系、エステル系の流動性調整剤から選ばれる少なくともいずれかであることが好ましい。
【００１５】
本発明の再生熱可塑性樹脂組成物において、前記耐熱安定剤は、金属不活性剤およびヒンダードフェノール系の酸化防止剤を含み、前記ヒンダードフェノール系の酸化防止剤と同量のリン系の酸化防止剤またはイオウ系の酸化防止剤をさらに含むことが好ましい。
【００１６】
本発明の再生熱可塑性樹脂組成物における使用済み熱可塑性樹脂組成物は、表面色の濃淡選別および表面研磨の少なくともいずれかが施されたものであることが好ましい。
【発明の効果】
【００１７】
本発明の再生熱可塑性樹脂組成物は、吸油量５０ｍｌ／１００ｇ以上、比表面積１ｍ２／ｇ以上の吸油性無機化合物、流動性調整剤および耐熱安定剤をそれぞれ所定量含有することにより、成形時の発生するヤニ成分であるステアリン酸、パルミチン酸などの脂肪酸、ステアリン酸アミド、オレイン酸アミドなどの脂肪酸アミドを５０％以上吸着し、金型へのヤニ付着を抑制でき、外観意匠性が優れた成形品を得ることができる。
【００１８】
また、本発明に用いられる吸油性無機化合物は、効率よく成形時のガス成分を吸収することができるため、少量の添加により、吸油性能を発揮するため、再生樹脂組成物およびそれを用いた成形品の物性低下を生じにくい。
【発明を実施するための形態】
【００１９】
本発明の再生熱可塑性樹脂組成物は、使用済み熱可塑性樹脂組成物１００重量部と、０．５〜５重量部の吸油量５０ｍｌ／１００ｇ以上、比表面積１ｍ２／ｇ以上の吸油性無機化合物と、０．１〜５重量部の流動性調整剤と、０．０５〜１０重量部の耐熱安定剤とを含有することを特徴とする。このような本発明の再生熱可塑性樹脂組成物により、成形時の発生するヤニ成分を５０％以上吸着し、金型へのヤニ付着を抑制でき、外観意匠性が優れた成形品を得ることができる。なお、ここで、発生を抑制したいヤニ成分とは、金型に付着したヤニ成分を拭き取り、ガスクロマトグラフィー質量分析（ＧＣ／ＭＳ）にて、加熱温度２００〜２５０℃、３０分間の測定条件で行ったときに発生したガス成分であり、列挙すると、ヘキサン、ヘプテン、ヘプタン、オクタン、ノナン、デカン、ウンデカン、ドデカン、トリデカン、テトラデカン、ペンタデカン、ヘキサデカン、ヘプタデカン、オクタデカン、ノナデカンなどの炭化水素、ラウリル酸、ミリスチン酸、パルミチン酸、ステアリン酸、オレイン酸、パルミトレイン酸などの脂肪酸、セチルアルコール、ステアリルアルコール、オレイルアルコールなどの高級アルコール、ステアリン酸アミド、オレイン酸アミド、エルカ酸アミド、ヘキサデカンアミドなどの脂肪酸アミド、スクワレン、ビスフェノールＡなどである。
【００２０】
［使用済み熱可塑性樹脂組成物］
本発明における使用済み熱可塑性樹脂組成物は、使用済みの家電製品、使用済みのＯＡ機器から回収される廃プラスチックに含まれている熱可塑性樹脂組成物であれば、特に限定されないが、使用済みの家電製品、使用済みのＯＡ機器から回収される廃プラスチックであるポリオレフィン系（ポリプロピレン、ポリエチレン）、ポリスチレン系（ＨＩＰＳ、ＧＰＰＳ）、アクリロニトリル系（ＡＢＳ、ＡＳ）、ポリカーボネート系、ポリカーボネート／アクリロニトリル系、または、アクリル酸系樹脂組成物であることが好ましい。
【００２１】
ポリオレフィン系樹脂組成物を構成するポリオレフィン系樹脂としては、ポリエチレン、ホモポリプロピレン、プロピレン−エチレンブロック共重合体、プロピレン−ブテンブロック共重合体、プロピレン−α−オレフィンブロック共重合体、プロピレン−エチレンランダム共重合体、プロピレン−ブテンランダム共重合体、プロピレン−α−オレフィンランダム共重合体、プロピレン−α−オレフィングラフト共重合体などが挙げられる。
【００２２】
ポリオレフィン系樹脂組成物は、これらのポリプロピレン系樹脂以外に、エチレン−α−オレフィン共重合体、スチレン系エラストマーなどの公知の樹脂、タルク、マイカ、ワラストナイト、炭酸カルシウム、硫酸バリウム、炭酸マグネシウム、クレー、アルミナ、シリカ、硫酸カルシウム、炭素繊維、ガラス繊維、金属繊維、けい砂、けし石、カーボンブラック、二酸化チタン、酸化亜鉛、三酸化アンチモン、水酸化マグネシウム、アスベスト、ゼオライト、モリブデン、珪藻土、セリサイト、シラス、水酸化カルシウム、亜硫酸カルシウム、硫酸ソーダ、ベントナイト、カオリナイト、黒鉛などの無機充填材を含有していてもよい。
【００２３】
ポリスチレン系樹脂組成物を構成するポリスチレン系樹脂としては、スチレン、α−メチルスチレン、ｐ−メチルスチレン、ｐ−ｔｅｒｔ−ブチルスチレンなどのモノビニル系芳香族単量体からなる単量体を重合して得られる重合体が挙げられ、代表的にはポリスチレン（ＧＰＰＳ）が挙げられる。また、ポリブタジエン（ＰＢＤ）、スチレン−ブタジエン共重合体（ＳＢＲ）などのゴム状物質をスチレン系モノマーに溶解し、塊状重合法または塊状懸濁重合法などにより製造したゴム変性スチレン系重合体が挙げられ、代表的には、ハイインパクトポリスチレン（ＨＩＰＳ）、ミドルインパクトポリスチレン（ＭＩＰＳ）などが挙げられる。また、シアノ基を有するアクリロニトリルのシアン化ビニル系単量体からなる単量体を重合して得られる重合体が挙げられ、代表的にはアクリロニトリル−スチレン共重合体（ＡＳ樹脂）、ポリブタジエンにアクリロニトリルとスチレンとが重合したＡＢＳ（アクリロニトリル−ブタジエン−スチレン共重合体）樹脂組成物が挙げられる。また、ポリブタジエンにメタクリル酸メチルとスチレンとが重合して得られる重合体であるＭＢＳ（メチルメタクリレート−ブタジエン−スチレン共重合体）樹脂組成物が挙げられる。
【００２４】
ポリスチレン系樹脂組成物は、これらのポリスチレン系樹脂にスチレン系エラストマー、アクリル系熱可塑性エラストマーなどの公知の樹脂、タルク、マイカ、ワラストナイト、炭酸カルシウム、硫酸バリウム、炭酸マグネシウム、クレー、アルミナ、シリカ、硫酸カルシウム、炭素繊維、ガラス繊維、金属繊維、けい砂、けし石、カーボンブラック、二酸化チタン、酸化亜鉛、三酸化アンチモン、水酸化マグネシウム、アスベスト、ゼオライト、モリブデン、珪藻土、セリサイト、シラス、水酸化カルシウム、亜硫酸カルシウム、硫酸ソーダ、ベントナイト、カオリナイト、黒鉛などの無機充填材を含有していてもよい。
【００２５】
ポリカーボネート樹脂組成物としては、特に制限はなく種々のものが挙げられる。通常、２価フェノールとカーボネート前駆体との反応により製造される芳香族ポリカーボネートを用いることができる。すなわち、２価フェノールとカーボネート前駆体とを、溶液法あるいは溶融法（すなわち、２価フェノールとホスゲンの反応、あるいは、２価フェノールとジフェニルカーボネートなどとのエステル交換法）により反応させて製造されたものを使用することができる。
【００２６】
２価フェノールとしては、様々なものが挙げられるが、特に２，２−ビス（４−ヒドロキシフェニル）プロパン〔ビスフェノールＡ〕、ビス（４−ヒドロキシフェニル）メタン、１，１−ビス（４−ヒドロキシフェニル）エタン、２，２−ビス（４−ヒドロキシ−３，５−ジメチルフェニル）プロパン、４，４’−ジヒドロキシジフェニル、ビス（４−ヒドロキシフェニル）シクロアルカン、ビス（４−ヒドロキシフェニル）オキシド、ビス（４−ヒドロキシフェニル）スルフィド、ビス（４−ヒドロキシフェニル）スルホン、ビス（４−ヒドロキシフェニル）スルホキシド、ビス（４−ヒドロキシフェニル）エーテル、ビス（４−ヒドロキシフェニル）ケトンなど、あるいはこれらのハロゲン置換体などが挙げられる。２価フェノールは、好ましくはビス（ヒドロキシフェニル）アルカン系であり、より好ましくはビスフェノールＡを主原料としたものである。この他の２価フェノールとしては、ハイドロキノン、レゾルシン、カテコールなどが挙げられる。これらの２価フェノールは、それぞれ単独で用いてもよいし、２種以上を混合して用いてもよい。
【００２７】
カーボネート前駆体としては、カルボニルハライド、カルボニルエステル、またはハロホルメートなどが挙げられる。具体的にはホスゲン、２価フェノールのジハロホーメート、ジフェニルカーボネート、ジメチルカーボネート、ジエチルカーボネートなどが挙げられる。
【００２８】
ポリカーボネート樹脂組成物は、これらのポリカーボネート系樹脂以外に、アクリロニトリル系エラストマー、スチレン系エラストマーなどの公知の樹脂やタルク、マイカ、ワラストナイト、炭酸カルシウム、硫酸バリウム、炭酸マグネシウム、クレー、アルミナ、シリカ、硫酸カルシウム、炭素繊維、ガラス繊維、金属繊維、けい砂、けし石、カーボンブラック、二酸化チタン、酸化亜鉛、三酸化アンチモン、水酸化マグネシウム、アスベスト、ゼオライト、モリブデン、珪藻土、セリサイト、シラス、水酸化カルシウム、亜硫酸カルシウム、硫酸ソーダ、ベントナイト、カオリナイト、黒鉛などの無機充填材を含有していてもよい。
【００２９】
その他の熱可塑性樹脂組成物としては、たとえばアルキド樹脂、アミノ樹脂、ビスマレイミドトリアジン樹脂、塩素化ポリエーテル、アリル樹脂、エポキシ樹脂、エチレン−酢酸ビニル−塩化ビニル共重合体、エチレン−塩化ビニル共重合体、ニトリル樹脂、ポリエステル、オレフィンビニルアルコール共重合体、フェノール樹脂、ポリアセタール、ポリアクリレート、ポリアリルスルフォン、ポリベンゾイミダゾール、ポリブタジエン、ポリブチレン、ポリブチレンテレフタレート、ポリエーテルエーテルケトン、ポリエーテルケトン、ポリエーテルニトリル、ポリエーテルスルフォン、ポリエチレンテレフタレート、ポリケトン、メタクリル樹脂、ポリメチルペンテン、ポリフェニレンエーテル、ポリフェニレンスルフィド、ポリスルフォン、ポリウレタン、ポリビニルアセタール、ポリビニルアルコール、ポリ塩化ビニル、ポリ塩化ビニリデン、シリコーン樹脂、ポリ酢酸ビニル、キシレン樹脂、熱可塑性エラストマー、エチレンプロピレンゴム、クロロプレンゴム、ブチルゴム、ニトリルゴムが挙げられる。
【００３０】
使用済み熱可塑性樹脂組成物には、除去しきれなかった固形異物が含まれている。固形異物としては、炭化水素系ゴム、シリコーンゴム、ウレタン、金属屑、金属酸化物などの濃色系のものが多く、大きさは１００μｍ角以上であることが多い。
【００３１】
［吸油性無機化合物］
本発明における吸油性無機化合物は、好ましくは、吸油量５０ｇ／１００ｍｌ以上、比表面積１ｍ２／ｇ以上の無機化合物であり、より好ましくは吸油量５０ｇ／１００ｍｌ以上、比表面積１ｍ２／ｇ以上のアルミナ、ベーマイトなどの酸化アルミニウム、ケイ酸カルシウム、カオリナイトおよび炭酸カルシウムから選ばれる少なくともいずれかを含む淡色系無機化合物である。
【００３２】
吸油性無機化合物の添加量は、使用済み熱可塑性樹脂組成物１００重量部に対して、好ましくは０．５〜５重量部である。無機化合物の吸油量測定値は、フタル酸ジオクチル吸油量およびあまに油吸油量があるが、ここでは、ＪＩＳ  Ｋ５１０１−１３−１およびＫ５１０１−１３−２に規定されている精製あまに油および煮あまに油の吸油量測定値が好ましい。
【００３３】
吸油性無機化合物の比表面積は、ＢＥＴ式（Brunauer, Emmett and Teller's equation）で求めた比表面積値であることが好ましい。
【００３４】
酸化アルミニウムは、化学式がＡｌ２Ｏ３で表されるアルミニウムの両性酸化物で、水酸化アルミニウムを焼成することによってできる白色粉末結晶であり、α−アルミナ、δ−アルミナ、θ−アルミナ、κ−アルミナおよびその他の形態的に異なるものがあり、また、製造法からコロイダルアルミナ、あるいはフュームドアルミナと呼ばれるものもある。本発明においては、これらのうちのいずれか、あるいは複数を混合して使用してもよいが、六方晶のα−アルミナを用いることが好ましい。吸油性能を上げるためには、比表面積を大きくする必要があり、そのため、粒子径も小さくなる。アルミナ（好ましくはα−アルミナ）の粒子径は、吸油量５０ｇ／１００ｍｌ以上、比表面積１ｍ２／ｇ以上を満足する０．０１〜５０μｍが好ましいが、より好ましくは、０．１〜１．０μｍである。たとえば、吸油量５０ｍｌ／１００ｇ、比表面積５．４ｍ２／ｇ、粒子径１．０μｍのアルミナ（Ｈ−４２Ｍ、東新化成（株）製）、吸油量６０ｍｌ／１００ｇ、比表面積５．９ｍ２／ｇ、粒子径０．７μｍのアルミナ（ＬＳ−２５０、日本軽金属（株）製）、吸油量５５ｍｌ／１００ｇ、比表面積３．２ｍ２／ｇ、粒子径０．８μｍのアルミナ（Ａ−１３−Ｍ、昭和電工（株）製）が使用できる。なお、アルミナの粒子径は、粒径測定装置を用いた動的光散乱法や透過型電子顕微鏡を用いた画像イメージング法で測定された値を指す。
【００３５】
ベーマイトは、ＡｌＯＯＨまたはＡｌ２Ｏ３・Ｈ２Ｏの組成で示されるアルミナ一水和物で、斜方晶系の白色系粉末である。ベーマイトの平均粒子径は、吸油量５０ｇ／１００ｍｌ以上、比表面積１ｍ２／ｇ以上を満足する０．０１〜５０μｍが好ましいが、より好ましくは、０．１〜５．０μｍである。たとえば、吸油量２２０ｍｌ／１００ｇ、比表面積１１０ｍ２／ｇ、粒子径０．１μｍのベーマイト（Ｃ０１、大明化学工業（株）製）、吸油量８４ｍｌ／１００ｇ、比表面積１６ｍ２／ｇ、粒子径０．７μｍのベーマイト（Ｃ０６、大明化学工業（株）製）、吸油量６０ｍｌ／１００ｇ、比表面積３．０ｍ２／ｇ、粒子径２．３μｍのベーマイト（Ｃ２０、大明化学工業（株）製）が使用できる。なお、ベーマイトの粒子径は、アルミナの粒子径について上述したのと同様の方法で測定された値を指す。
【００３６】
ケイ酸カルシウムは、酸化カルシウム（ＣａＯ）とケイ酸（ＳｉＯ２）が結合した化合物の総称であり、生石灰、珪石、水を主原料として、水熱反応により合成される。その中で、繊維状結晶を有するゾノトライト（６ＣａＯ・６ＳｉＯ２・Ｈ２Ｏ）および短冊状結晶を有するトバモライト（５ＣａＯ・６ＳｉＯ２・５Ｈ２Ｏ）を用いることが好ましい。ゾノトライトの粒子径は、吸油量５０ｇ／１００ｍｌ以上、比表面積１ｍ２／ｇ以上を満足する０．０１〜５０μｍが好ましいが、より好ましくは１〜５０μｍであり、トバモライトの粒子径は、吸油量５０ｇ／１００ｍｌ以上、比表面積１ｍ２／ｇ以上を満足する０．０１〜５０μｍが好ましいが、より好ましくは１〜５０μｍである。たとえば、吸油量６２０ｍｌ／１００ｇ、比表面積５６ｍ２／ｇ、粒子径２４μｍのケイ酸カルシウム（トバモライトＴＫ、日本インシュレーション（株）製）、吸油量４４０ｍｌ／１００ｇ、比表面積５５ｍ２／ｇ、粒子径１７μｍのケイ酸カルシウム（トバモライトＴＪ、日本インシュレーション（株）製）、吸油量４８０ｍｌ／１００ｇ、比表面積５０ｍ２／ｇ、粒子径４７μｍのケイ酸カルシウム（ゾノトライトＸＫ、日本インシュレーション（株）製）が使用できる。なお、ケイ酸カルシウムの粒子径は、アルミナの粒子径について上述したのと同様の方法で測定された値を指す。
【００３７】
カオリナイトは、鉱物（ケイ酸塩鉱物）の一種で、結晶系は三斜晶系であり、その名は、粘土の産地である中国の高嶺（カオリン）に由来する。カオリナイトは、製造方法の違いにより、湿式と焼成がある。湿式カオリナイトは、水を利用して精製および漂白することにより、不純物を除去したものであり、白色度が高い。焼成カオリナイトは、湿式カオリナイトを焼成処理して、結晶水を除去したものであり、焼成処理により有機物が分解されるために、さらに白色度が高いことから、隠蔽力、耐候性に優れており、塗料、顔料、ゴム、プラスチック、化粧品などに使用されている。カオリナイトの粒子径は、吸油量５０ｇ／１００ｍｌ以上、比表面積１ｍ２／ｇ以上を満足する０．０１〜５０μｍが好ましいが、より好ましくは０．１〜１０μｍである。たとえば、吸油量１２０ｍｌ／１００ｇ、比表面積１５ｍ２／ｇ、粒子径０．７μｍのカオリナイト（Ｎｅｏｇｅｎ２０００、ＩＭＥＲＹＳ社製）、吸油量６０ｍｌ／１００ｇ、比表面積９．０ｍ２／ｇ、粒子径１．５μｍのカオリナイト（ＧｌｏｍａｘＬＬ、ＩＭＥＲＹＳ社製）、吸油量６２ｍｌ／１００ｇ、比表面積４．０ｍ２／ｇ、粒子径１．３μｍのカオリナイト（オプチホワイト、白石カルシウム（株）製）が使用できる。なお、カオリナイトの粒子径は、アルミナの粒子径について上述したのと同様の方法で測定された値を指す。
【００３８】
炭酸カルシウムは、カルシウムの炭酸塩であり、貝殻や珊瑚の骨格、鶏卵の殻、石灰岩、大理石、鍾乳石、白亜（チョーク）の主成分である。無色結晶または白色粉末であり、中性の水にほとんど溶けないが、塩酸などの強酸と反応して、二酸化炭素を放出する。製造方法は、水酸化カルシウムに二酸化炭素を反応させて、合成する方法が一般的である。固体結晶には菱面体、三方晶系の結晶（方解石として産出）および斜方晶系（霰石として産出）の多形が存在し、常温常圧では三方晶系の方がやや安定である。他に、六方晶系のヴァテライトが知られているが非常に不安定である。室温で水溶液から炭酸カルシウムを沈殿させると三方晶系の結晶が生じるが、溶液を煮沸させながら沈殿させると斜方晶系のものが析出するが、この沈殿は放置により三方晶系に変化しやすい。炭酸カルシウムの粒子径は、吸油量５０ｇ／１００ｍｌ以上、比表面積１ｍ２／ｇ以上を満足する０．０１〜５０μｍが好ましいが、より好ましくは０．１〜１０μｍである。たとえば、吸油量６０ｍｌ／１００ｇ、比表面積３．０ｍ２／ｇ、粒子径１．２μｍの炭酸カルシウム（軽微性軽質炭酸カルシウム、神島化学工業（株）製）、吸油量７０ｍｌ／１００ｇ、比表面積３．５ｍ２／ｇ、粒子径１．５μｍの炭酸カルシウム（軽質炭酸カルシウムＥＣ、神島化学工業（株）製）、吸油量５３ｍｌ／１００ｇ、比表面積１２ｍ２／ｇ、粒子径０．１５μｍの炭酸カルシウム（Ｂｒｉｌｌｉａｎｔ１５００、白石工業（株）製）が使用される。なお、炭酸カルシウムの粒子径は、アルミナの粒子径について上述したのと同様の方法で測定された値を指す。
【００３９】
本発明における吸油性無機化合物は、好ましくは、吸油量５０ｇ／１００ｍｌ以上、比表面積１ｍ２／ｇ以上の無機化合物であれば、種類を問わず、黒色系顔料のカーボンブラックや無機フィラーであるタルク、シリカなどを併用してもよい。たとえば、カーボンブラックの粒子径では、０．００１〜１μｍが好ましいが、より好ましくは１０〜２００ｎｍであり、タルクの粒子径では１μｍ以下が好ましく、シリカの粒子径では２０μｍ以下が好ましい。
【００４０】
［流動性調整剤］
本発明における流動性調整剤は、使用済み熱可塑性樹脂組成物に吸油性無機化合物を添加することによる流動性の悪化を防止するために添加される。流動性調整剤は、本来、滑剤、可塑剤としても用いられており、流動パラフィン、パラフィンワックス、合成ポリエチレンワックスなどの炭化水素系、ステアリン酸、パルミチン酸、オレイン酸などの脂肪酸系、ステアリルアルコール、セチルアルコール、オレイルアルコールなどの高級アルコール系、ステアリン酸アミド、オレイン酸アミド、エルカ酸アミド、メチレンビスステアリン酸アミド、エチレンビスステアリン酸アミドなどの脂肪酸アミド系、ステアリン酸マグネシウム、ステアリン酸カルシウム、ステアリン酸亜鉛などの金属石鹸系、ステアリン酸モノグリセリド、ステアリルステアレート、硬化油などのエステル系が挙げられる。その中で、脂肪酸系、高級アルコール系、脂肪酸アミド系、エステル系は、新材の流動性の調整に多く使用されており、前述のように、使用済み熱可塑性樹脂に多く残留していることから、成形温度付近である１８０〜２７０℃に揮発可能性のある化合物の追加添加はできる限り避ける必要がある。
【００４１】
本発明における流動性調整剤は、高分子量（数平均分子量が好ましくは３００〜２０，０００、より好ましくは５００〜１０，０００）の炭化水素系の流動パラフィン、パラフィンワックス、合成ポリエチレンワックス、ならびに、使用済み熱可塑性樹脂組成物の成形温度付近で揮発しない脂肪酸系、高級アルコール系、脂肪酸アミド系、金属石鹸系、エステル系の流動性調整剤から選ばれる少なくともいずれかであることが好ましく、より好ましくはパラフィンワックス、メチレンビスステアリン酸アミド、エチレンビスステアリン酸アミド、ステアリン酸マグネシウム、ステアリン酸カルシウム、ステアリン酸モノグリセリド、ステアリルステアレート、硬化油などである。
【００４２】
［耐熱安定剤］
銅、鉄、アルミニウムのような無機系金属は、熱可塑性樹脂組成物に対して、強い酸化力を有し、樹脂組成物を分解する可能性がある。また、固形異物として、金属屑、金属酸化物、異種樹脂などの樹脂組成物に対して、酸化劣化を加速する化合物が多く含まれていることから、ポリオレフィン系樹脂組成物における銅害による成形品表面の外観不良が発生する可能性がある。したがって、本発明の再生熱可塑性樹脂組成物は、吸油性無機化合物の添加に伴う熱可塑性樹脂や固形異物の劣化による物性低下を防ぎ、成形品表面の外観意匠性に優れたものとすることのできる再生熱可塑性樹脂組成物を得るため、耐熱安定剤を必須の成分として含有する。
【００４３】
耐熱安定剤は、金属不活性剤およびヒンダードフェノール系の酸化防止剤を含み、さらに前記ヒンダードフェノール系の酸化防止剤と同量のリン系の酸化防止剤またはイオウ系の酸化防止剤のいずれかを含むことが好ましい。このような耐熱安定剤を添加することにより、吸油性無機化合物の添加に伴う熱可塑性樹脂や固形異物の劣化による物性低下を防ぎ、成形品表面の外観意匠性を優れたものとすることができる。
【００４４】
耐熱安定剤の構成比率は、特に制限されるものではないが、必要となる物性によりその都度調整することが望ましい。耐熱安定剤の添加量は、使用済み熱可塑性樹脂組成物１００重量部に対して、好ましくは０．０５〜１０重量部である。
【００４５】
金属不活性剤としては、２’，３−ビス［［３−［３，５−ジ−ｔ−ブチル−４−ヒドロキシフェニル］プロピオニル］］プロピオノヒドラジド、３−（Ｎ−サリチロイル）アミノ−１，２，４−トリアゾール、デカメチレンジカルボン酸ジサリチロイルヒドラジド、Ｎ−フォーミイルサリチロイルヒドラジン、ベンゾトリアゾール、メチルベンゾトリアゾール、メチルベンゾトリアゾールカリウム塩、Ｎ，Ｎ−ジベンザール（オキザリルヒドラジド）、Ｎ，Ｎ−ビス（３，５−ジ−ｔ−ブチル−４−ハイドロキシハイドロシンナメート）などの公知の金属不活性剤が用いられる。これらの中でも、耐熱安定性の点で、デカメチレンジカルボン酸ジサリチロイルヒドラジドが好ましい。
【００４６】
ヒンダードフェノール系の酸化防止剤としては、２，６−ジ−ｔ−ブチル−ｐ−クレゾール、テトラキス［メチレン−３−（３’，５’−ジ−ｔ−ブチル−４’−ヒドロキシフェニル）プロピオネート］メタン、ステアリルβ−（３，５−ジ−ｔ−ブチル−４−ヒドロキシフェニル）プロピオネート、１，３，５−トリメチル−２，４，６−トリス（３，５−ジ−ｔ−ブチル−４−ヒドロキシベンジル）ベンゼン、トリエチレングリコールビス［３−（３−ｔ−ブチル−５−メチル−４−ヒドロキシフェニル）プロピオネート］などの公知のヒンダードフェノール系酸化防止剤が用いられる。これらの中でも、耐熱安定性の点で、テトラキス［メチレン−３−（３’，５’−ジ−ｔ−ブチル−４’−ヒドロキシフェニル）プロピオネート］メタン、ステアリルβ−（３，５−ジ−ｔ−ブチル−４−ヒドロキシフェニル）プロピオネートが望ましい。
【００４７】
リン系の酸化防止剤としては、トリス（２，４−ジ−ｔ−ブチルフェニル）ホスファイト、テトラキス（２，４−ジ−ｔ−ブチルフェニル）［１，１−ビフェニル］−４，４’−ジイルビスホスフォナイト、ビス［２，４−ビス（１，１−ジメチルエチル）−６−メチルフェニル］エチルエステル亜リン酸、ビス（２，４−ジ−ｔ−ブチルフェニル）ペンタエリスリトールジホスファイト、トリアリルホスファイト、トリ（モノノニルフェニル）ホスファイトなどの公知のリン系酸化防止剤が用いられる。これらの中で、耐熱安定性の点で、トリス（２，４−ジ−ｔ−ブチルフェニル）ホスファイトが望ましい。
【００４８】
イオウ系の酸化防止剤としては、ジラウリル−３，３’−チオジプロピオネート、ジオクタデシル−３，３’−チオジプロピオネートなどの公知のイオウ系酸化防止剤が用いられる。これらの中でも、耐熱安定性の点で、ジオクタデシル−３，３’−チオジプロピオネートが好ましい。
【００４９】
［その他添加剤］
本発明の再生熱可塑性樹脂組成物は、本発明の目的を阻害しない限り、可塑剤、離型剤、難燃剤、難燃助剤、染料、顔料、帯電防止剤などの添加剤を配合することができる。なお、これらのそれぞれについてはその一種のみを単独で、又は二種以上を組み合わせて用いることができる。
【００５０】
可塑剤としては、ポリエチレングリコール、ポリアミドオリゴマー、エチレンビスステアロアマイド、フタル酸エステル、アジピン酸エステル、ポリスチレンオリゴマー、ポリエチレンワックス、シリコーンオイル、ミネラルオイルなどの公知の可塑剤から任意に選択して用いることができる。
【００５１】
離型剤としては、ポリエチレンワックス、シリコーンオイル、長鎖カルボン酸、長鎖カルボン酸金属塩などの公知の離型剤から任意に選択して用いることができる。
【００５２】
難燃剤としては、トリクレジルホスフェート、トリフェニルホスフェート、トリス−３−クロロプロピルホスフェートなどのリン系難燃剤、２，２−ビス［４−（２，３−ジブロモプロポキシル）−３，５−ジブロモフェニル］プロパン、ビス(３，５−ジブロモ−４−ジブロモプロピルオキシフェニル）スルホン、エチレンビスペンタブロモベンゼン、ヘキサブロモシクロドデカンなどの臭素系難燃剤、シリコーン系難燃剤、水酸化マグネシウム、水酸化アルミニウムなどの水酸化物系難燃剤などの公知の難燃剤から任意に選択して用いることができる。
【００５３】
難燃助剤としては、三酸化アンチモンなどのアンチモン化合物、その他の難燃助剤から任意に選択して用いることができる。
【００５４】
＜再生熱可塑性樹脂組成物の製造方法＞
[使用済み熱可塑性樹脂組成物の前処理]
本発明の使用済み熱可塑性樹脂組成物は、吸油性無機化合物、流動性調整剤および耐熱安定剤を添加する前に、前処理として、表面色の濃淡選別および表面研磨の少なくともいずれかを施すことが好ましい。これによって、より一層、成形品表面の外観意匠性に優れた再生熱可塑性樹脂組成物が得られる。
【００５５】
（濃淡選別）
使用済み熱可塑性樹脂組成物の濃淡選別とは、樹脂組成物表面の濃淡度合を指標として使用済み熱可塑性樹脂組成物から所望の成分を選別する方法である。たとえば、高い明度、光沢を有する淡色系の再生熱可塑性樹脂組成物を得るためには、光吸収性顔料であるカーボンブラックを含む濃色系樹脂組成物、濃色系異物の除去が必要であり、使用済み熱可塑性樹脂組成物の表面色をＣＣＤ（Charge Couple Device）カメラなどで検知することにより、濃色系樹脂組成物、濃色系異物を除去できる。より具体的には、たとえば、表面の明度７５％を閾値にして選別を行い、光吸収性顔料であるカーボンブラックを含む濃色系樹脂組成物、濃色系異物を除去して、明度７５％以上の使用済み熱可塑性樹脂組成物を得ることができる。なお、濃色系樹脂組成物、濃色系異物の除去方法は、ベルトコンベアなどの搬送装置を用いて、使用済み熱可塑性樹脂組成物を測定エリアまで搬送し、ＣＣＤカメラなどにより、使用済み熱可塑性樹脂組成物の濃淡を検知し、検知した濃色系樹脂組成物や濃色系異物に対して、空気銃（エジェクター）ノズルで撃ち落すことにより実施することができる。
【００５６】
（表面研磨）
使用済み熱可塑性樹脂組成物の表面研磨とは、樹脂組成物表面を研磨することにより、樹脂組成物の表面に付着している濃色系異物等を除去することであり、樹脂組成物の表面を刃物で切削することや、樹脂組成物同士を相互に摩擦させることにより行われる。使用済み熱可塑性樹脂組成物の表面研磨を施すことにより、高い明度、光沢を有する成形品表面の外観意匠性に優れた再生熱可塑性樹脂組成物を得ることができる。
【００５７】
［吸油性無機化合物、流動性調整剤および耐熱安定剤の添加］
本発明における吸油性無機化合物、流動性調整剤および耐熱安定剤は、通常粉末あるいは粒状で使用される。本発明の再生熱可塑性樹脂組成物は、使用済み熱可塑性樹脂組成物に吸油性無機化合物、流動性調整剤および耐熱安定剤を添加し、必要に応じて他の上記添加剤を添加して、混練することで得られる。
【００５８】
混練の方法としては、溶融混練、溶媒キャストブレンド、ラテックスブレンド、ポリマーコンプレックスなどの物理的ブレンドを用いる方法が挙げられるが、特に溶融混練法が好ましい。上記材料を混練するための装置としては、タンブラ、ヘンシェルミキサ、ロータリーミキサ、スーパーミキサ、リボンタンブラ、Ｖブレンダなどが挙げられる。このような混練装置によって上記各材料を均一に分散させ、次いで、溶融混練した上で、ペレット化することが好ましい。溶融混練ペレット化には単軸、多軸、または、タンデム式押出機を用いるのが一般的であるが、これらの押出機以外に、バンバリーミキサ、ローラ、コ・ニーダ、ブラストミル、プラベンダーブラウトグラフなどを用いることもでき、これらを回分的、または連続的に運転される。また、溶融混練はせずに、樹脂ペレット、吸油性無機化合物、流動性調整剤、耐熱安定剤、その他添加剤それぞれを混ぜ合わせ、前記混合材を成形用樹脂として使用し成形機加熱筒内で溶融混練する、いわゆるモールドブレンドでの実施も可能である。
【００５９】
本発明にかかる成形品の製造方法は、特に制限はなく、公知の成形方法により成形することができるが、たとえば、射出成形で行う方法が挙げられる。
【実施例】
【００６０】
次に、本発明の実施例および比較例により詳しく説明するが、本発明はこれらの実施例に限定されるものではない。
【００６１】
実施例および比較例について、得られた再生熱可塑性樹脂組成物が、成形時に発生するガス量の減少度合を確認するために、ガス発生率で評価し、ガス発生率が５０％以下であるかと成形後の外観観察により、判断した。なお、ガス量の測定は、得られたペレット１０ｍｇについて、ガスクロマトグラフィー質量分析（ＧＣ／ＭＳ）にて、加熱温度２００〜２５０℃、３０分間の測定条件で行った時に発生したガス成分とし、ガス発生率は、吸油性無機化合物の添加前後で比較した。また、発生したガス種類が多いため、ガス発生量が最も多いステアリン酸およびパルミチン酸のガス発生量で比較した。
【００６２】
（外観評価）
外観評価には、射出成形機により作製した平板試験片（１００ｍｍ×１００ｍｍ×厚さ２ｍｍ）を用いた。該平板試験片について、光沢度を測定した。光沢度は、ＪＩＳ  Ｚ８７４１「鏡面光沢度−測定方法」に準拠し、測定範囲を直径８ｍｍとし、変角光沢計により、入射角６０°−受光角６０°で測定を行った。外観判断基準は、ポリプロピレンおよびポリエチレン樹脂が光沢度が６０％以上、ポリスチレン、ＡＢＳ、ポリカーボネート樹脂が８０％以上であるものを合格（表では○）とした。
【００６３】
＜実施例１＞
使用済み家電製品より選別回収したポリプロピレン樹脂組成物１００重量部に対して、吸油性無機化合物としてベーマイト（吸油量：２２０ｍｌ／１００ｇ、比表面積：１１０ｍ２／ｇ、粒子径：０．１μｍ）（Ｃ０１、大明化学工業（株）製）０．５重量部、流動性調整剤としてパラフィンワックス（Ｓｔｒｕｋｔｏｌ  ＲＰ１１、ＳＴＲＵＫＴＯＬ社製）０．１重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００６４】
得られたペレットを用いて、ガス発生率、光沢度を測定した結果を表１に示す。この結果、本発明の再生ポリプロピレン樹脂組成物は、ガス発生率４０％、光沢度６０％であり、成形時のガス発生量が少なく、外観が良好で、後述する比較例３に比べて、成形品表面の外観意匠性に優れた再生ポリプロピレン樹脂組成物であることが分かった。
【００６５】
＜実施例２＞
使用済み家電製品より選別回収したポリプロピレン樹脂組成物１００重量部に対して、吸油性無機化合物としてα−アルミナ（吸油量：５０ｍｌ／１００ｇ、比表面積：５．４ｍ２／ｇ、粒子径：１．０μｍ）（Ｈ−４２Ｍ、東新化成（株）製）１．０重量部、流動性調整剤としてステアリン酸モノグリセリド（リケマールＳ−１００Ａ、理研ビタミン（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００６６】
得られたペレットを用いて、ガス発生率、光沢度を測定した結果を表１に示す。この結果、本発明の再生ポリプロピレン樹脂組成物は、ガス発生率４１％、光沢度６２％であり、成形時のガス発生量が少なく、外観が良好で、後述する比較例４に比べて、成形品表面の外観意匠性に優れた再生ポリプロピレン樹脂組成物であることが分かった。
【００６７】
＜実施例３＞
使用済み家電製品より選別回収したポリプロピレン樹脂組成物１００重量部に対して、吸油性無機化合物としてケイ酸カルシウム（吸油量：６２０ｍｌ／１００ｇ、比表面積：５６ｍ２／ｇ、粒子径：２４μｍ）（トバモライトＴＫ、日本インシュレーション（株）製）２．０重量部、流動性調整剤としてステアリン酸マグネシウム（マグネシウムステアレートＧＲ、日油（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００６８】
得られたペレットを用いて、ガス発生率、光沢度を測定した結果を表１に示す。この結果、本発明の再生ポリプロピレン樹脂組成物は、ガス発生率３０％、光沢度６４％であり、成形時のガス発生量が少なく、外観が良好で、後述する比較例５に比べて、成形品表面の外観意匠性に優れた再生ポリプロピレン樹脂組成物であることが分かった。
【００６９】
＜実施例４＞
使用済み家電製品より選別回収したポリプロピレン樹脂組成物１００重量部に対して、吸油性無機化合物としてカオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）３．０重量部、流動性調整剤としてステアリン酸モノグリセリド（リケマールＳ−１００Ａ、理研ビタミン（株）製）１．０重量部、エチレンビスステアリン酸アミド（アルフローＨ−５０Ｌ、日油（株（製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、ジオクタデシル−３，３’−チオジプロピオネート（ＤＳＴＰ「ヨシトミ」、（株）エーピーアイコーポレーション製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００７０】
得られたペレットを用いて、ガス発生率、光沢度を測定した結果を表１に示す。この結果、本発明の再生ポリプロピレン樹脂組成物は、ガス発生率３５％、光沢度６５％であり、成形時のガス発生量が少なく、外観が良好で、後述する比較例６に比べて、成形品表面の外観意匠性に優れた再生ポリプロピレン樹脂組成物であることが分かった。
【００７１】
＜実施例５＞
使用済み家電製品より選別回収したポリプロピレン樹脂組成物１００重量部に対して、吸油性無機化合物として炭酸カルシウム（吸油量：７０ｍｌ／１００ｇ、比表面積：３．５ｍ２／ｇ、粒子径：１．５μｍ）（軽質炭酸カルシウムＥＣ、神島化学工業（株）製）５．０重量部、流動性調整剤としてパラフィンワックス（Ｓｔｒｕｋｔｏｌ  ＲＰ１１、ＳＴＲＵＫＴＯＬ社製）０．２重量部、ステアリンステアレート（リケマールＳＬ−８００、理研ビタミン（株）製）１．０重量部、耐熱安定剤として、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００７２】
得られたペレットを用いて、ガス発生率、光沢度を測定した結果を表１に示す。この結果、本発明の再生ポリプロピレン樹脂組成物は、ガス発生率２５％、光沢度６８％であり、成形時のガス発生量が少なく、外観が良好で、後述する比較例７に比べて、成形品表面の外観意匠性に優れた再生ポリプロピレン樹脂組成物であることが分かった。
【００７３】
＜実施例６＞
使用済み家電製品より選別回収したポリプロピレン樹脂組成物１００重量部に対して、吸油性無機化合物としてベーマイト（吸油量：８４ｍｌ／１００ｇ、比表面積：１６ｍ２／ｇ、粒子径：０．７μｍ）（Ｃ０６、大明化学工業（株）製）０．１重量部、ケイ酸カルシウム（吸油量：４４０ｍｌ／１００ｇ、比表面積：５５ｍ２／ｇ、粒子径：１７μｍ）（トバモライトＴＪ、日本インシュレーション（株）製）０．１重量部、カオリナイト（吸油量：６０ｍｌ／１００ｇ、比表面積：９．０ｍ２／ｇ、粒子径：１．５μｍ）（ＧｌｏｍａｘＬＬ、ＩＭＥＲＹＳ社製）０．１重量部、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）０．２重量部、流動性調整剤としてパラフィンワックス（Ｓｔｒｕｋｔｏｌ  ＲＰ１１、ＳＴＲＵＫＴＯＬ社製）０．２重量部、ステアリン酸マグネシウム（マグネシウムステアレートＧＲ、日油（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００７４】
得られたペレットを用いて、ガス発生率、光沢度を測定した結果を表１に示す。この結果、本発明の再生ポリプロピレン樹脂組成物は、ガス発生率３５％、光沢度６１％であり、成形時のガス発生量が少なく、外観が良好で、後述する比較例３に比べて、成形品表面の外観意匠性に優れた再生ポリプロピレン樹脂組成物であることが分かった。
【００７５】
＜実施例７＞
使用済み家電製品より選別回収したポリプロピレン樹脂組成物１００重量部に対して、吸油性無機化合物としてα−アルミナ（吸油量：６０ｍｌ／１００ｇ、比表面積：５．９ｍ２／ｇ、粒子径：０．７μｍ）（ＬＳ−２５０、日本軽金属（株）製）０．２重量部、ケイ酸カルシウム（吸油量：４８０ｍｌ／１００ｇ、比表面積：５０ｍ２／ｇ、粒子径：４７μｍ）（ゾノトライトＸＫ、日本インシュレーション（株）製）０．２重量部、カオリナイト（吸油量：６２ｍｌ／１００ｇ、比表面積：４．０ｍ２／ｇ、粒子径：１．３μｍ）（オプチホワイト、白石カルシウム（株）製）０．４重量部、炭酸カルシウム（吸油量：５３ｍｌ／１００ｇ、比表面積：１２ｍ２／ｇ、粒子径：０．１５μｍ）（Ｂｒｉｌｌｉａｎｔ１５００、白石工業（株）製）０．２重量部、流動性調整剤としてステアリン酸モノグリセリド（リケマールＳ−１００Ａ、理研ビタミン（株）製）０．５重量部、ステアリン酸マグネシウム（マグネシウムステアレートＧＲ、日油（株）製）０．５重量部、耐熱安定剤として、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、ジオクタデシル−３，３’−チオジプロピオネート（ＤＳＴＰ「ヨシトミ」、（株）エーピーアイコーポレーション製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００７６】
得られたペレットを用いて、ガス発生率、光沢度を測定した結果を表１に示す。この結果、本発明の再生ポリプロピレン樹脂組成物は、ガス発生率３８％、光沢度６１％であり、成形時のガス発生量が少なく、外観が良好で、後述する比較例４に比べて、成形品表面の外観意匠性に優れた再生ポリプロピレン樹脂組成物であることが分かった。
【００７７】
＜実施例８＞
使用済み家電製品より選別回収したポリプロピレン樹脂組成物１００重量部に対して、吸油性無機化合物としてベーマイト（吸油量：６０ｍｌ／１００ｇ、比表面積：３．０ｍ２／ｇ、粒子径：２．３μｍ）（Ｃ２０、大明化学工業（株）製）１．０重量部、カオリナイト（吸油量：６０ｍｌ／１００ｇ、比表面積：９．０ｍ２／ｇ、粒子径：１．５μｍ）（ＧｌｏｍａｘＬＬ、ＩＭＥＲＹＳ社製）１．０重量部、流動性調整剤としてパラフィンワックス（Ｓｔｒｕｋｔｏｌ  ＲＰ１１、ＳＴＲＵＫＴＯＬ社製）０．２重量部、ステアリルステアレート（リケマールＳＬ−８００、理研ビタミン（株）製）０．５重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００７８】
得られたペレットを用いて、ガス発生率、光沢度を測定した結果を表１に示す。この結果、本発明の再生ポリプロピレン樹脂組成物は、ガス発生率３５％、光沢度６０％であり、成形時のガス発生量が少なく、外観が良好で、後述する比較例５に比べて、成形時のガス発生量が格段に少ない再生ポリプロピレン樹脂組成物であることが分かった。
【００７９】
＜実施例９＞
使用済み家電製品より選別回収したポリプロピレン樹脂組成物１００重量部に対して、吸油性無機化合物としてα−アルミナ（吸油量：５５ｍｌ／１００ｇ、比表面積：３．２ｍ２／ｇ、粒子径：０．８μｍ）（Ａ−１３−Ｍ、昭和電工（株）製）１．０重量部、ケイ酸カルシウム（吸油量：４８０ｍｌ／１００ｇ、比表面積：５０ｍ２／ｇ、粒子径：４７μｍ）（ゾノトライトＸＫ、日本インシュレーション（株）製）２．０重量部、カオリナイト（吸油量：６２ｍｌ／１００ｇ、比表面積：４．０ｍ２／ｇ、粒子径：１．３μｍ）（オプチホワイト、白石カルシウム（株）製）１．０重量部、炭酸カルシウム（吸油量：７０ｍｌ／１００ｇ、比表面積：３．５ｍ２／ｇ、粒子径：１．５μｍ）（軽質炭酸カルシウムＥＣ、神島化学工業（株）製）１．０重量部、流動性調整剤としてエチレンビスステアリン酸アミド（アルフローＨ−５０Ｌ、日油（株）製）１．０重量部、ステアリルステアレート（リケマールＳＬ−８００、理研ビタミン（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００８０】
得られたペレットを用いて、ガス発生率、光沢度を測定した結果を表１に示す。この結果、本発明の再生ポリプロピレン樹脂組成物は、ガス発生率２６％、光沢度６７％であり、成形時のガス発生量が少なく、外観が良好で、後述する比較例７に比べて、成形品表面の外観意匠性に優れた再生ポリプロピレン樹脂組成物であることが分かった。
【００８１】
＜実施例１０＞
使用済み家電製品より選別回収したポリプロピレン樹脂組成物１００重量部に対して、吸油性無機化合物としてベーマイト（吸油量：８４ｍｌ／１００ｇ、比表面積：１６ｍ２／ｇ、粒子径：０．７μｍ）（Ｃ０６、大明化学工業（株）製）０．２重量部、ケイ酸カルシウム（吸油量：４４０ｍｌ／１００ｇ、比表面積：５５ｍ２／ｇ、粒子径：１７μｍ）（トバモライトＴＪ、日本インシュレーション（株）製）０．５重量部、カオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）０．２重量部、炭酸カルシウム（吸油量：５３ｍｌ／１００ｇ、比表面積：１２ｍ２／ｇ、粒子径：０．１５μｍ）（Ｂｒｉｌｌｉａｎｔ１５００、白石工業（株）製）０．１重量部、流動性調整剤としてパラフィンワックス（Ｓｔｒｕｋｔｏｌ  ＲＰ１１、ＳＴＲＵＫＴＯＬ社製）０．１重量部、ステアリン酸モノグリセリド（リケマールＳ−１００Ａ、理研ビタミン（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００８２】
得られたペレットを用いて、ガス発生率、光沢度を測定した結果を表１に示す。この結果、本発明の再生ポリプロピレン樹脂組成物は、ガス発生率３７％、光沢度６２％であり、成形時のガス発生量が少なく、外観が良好で、後述する比較例４に比べて、成形品表面の外観意匠性に優れた再生ポリプロピレン樹脂組成物であることが分かった。
【００８３】
＜実施例１１＞
使用済み家電製品より選別回収したポリプロピレン樹脂組成物１００重量部に対して、吸油性無機化合物としてα−アルミナ（吸油量：５５ｍｌ／１００ｇ、比表面積：３．２ｍ２／ｇ、粒子径：０．８μｍ）（Ａ−１３−Ｍ、昭和電工（株）製）１．０重量部、ベーマイト（吸油量：２２０ｍｌ／１００ｇ、比表面積：１１０ｍ２／ｇ、粒子径：０．１μｍ）（Ｃ０１、大明化学工業（株）製）１．０重量部、ケイ酸カルシウム（吸油量：６２０ｍｌ／１００ｇ、比表面積：５６ｍ２／ｇ、粒子径：２４μｍ）（トバモライトＴＫ、日本インシュレーション（株）製）１．０重量部、カオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）１．０重量部、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）１．０重量部、流動性調整剤としてパラフィンワックス（Ｓｔｒｕｋｔｏｌ  ＲＰ１１、ＳＴＲＵＫＴＯＬ社製）０．２重量部、ステアリン酸モノグリセリド（リケマールＳ−１００Ａ、理研ビタミン（株）製）０．１重量部、エチレンビスステアリン酸アミド（アルフローＨ−５０Ｌ、日油（株）製）０．１重量部、ステアリルステアレート（リケマールＳＬ−８００、理研ビタミン（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００８４】
得られたペレットを用いて、ガス発生率、光沢度を測定した結果を表１に示す。この結果、本発明の再生ポリプロピレン樹脂組成物は、ガス発生率３０％、光沢度６８％であり、成形時のガス発生量が少なく、外観が良好で、後述する比較例７に比べて、成形品表面の外観意匠性に優れた再生ポリプロピレン樹脂組成物であることが分かった。
【００８５】
＜実施例１２＞
使用済み家電製品より選別回収したポリプロピレン樹脂組成物１００重量部に対して、吸油性無機化合物としてケイ酸カルシウム（吸油量：６２０ｍｌ／１００ｇ、比表面積：５６ｍ２／ｇ、粒子径：２４μｍ）（トバモライトＴＫ、日本インシュレーション（株）製）１．０重量部、カオリナイト（吸油量：１２０ｍｌ／１００ｇ、比表面積：１５ｍ２／ｇ、粒子径：０．７μｍ）（ＮＥＯＧＥＮ２０００、ＩＭＥＲＹＳ社製）１．０重量部、流動性調整剤としてパラフィンワックス（Ｓｔｒｕｋｔｏｌ  ＲＰ１１、ＳＴＲＵＫＴＯＬ社製）０．４重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００８６】
得られたペレットを用いて、ガス発生率、光沢度を測定した結果を表１に示す。この結果、本発明の再生ポリプロピレン樹脂組成物は、ガス発生率３５％、光沢度６１％であり、成形時のガス発生量が少なく、外観が良好で、後述する比較例５に比べて、成形品表面の外観意匠性に優れた再生ポリプロピレン樹脂組成物であることが分かった。
【００８７】
＜実施例１３＞
使用済み家電製品より選別回収したポリプロピレン樹脂組成物１００重量部に対して、吸油性無機化合物としてα−アルミナ（吸油量：６０ｍｌ／１００ｇ、比表面積：５．９ｍ２／ｇ、粒子径：０．７μｍ）（ＬＳ−２５０、日本軽金属（株）製）０．２重量部、ケイ酸カルシウム（吸油量：６２０ｍｌ／１００ｇ、比表面積：５６ｍ２／ｇ、粒子径：２４μｍ）（トバモライトＴＫ、日本インシュレーション（株）製）０．２重量部、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）０．１重量部、流動性調整剤としてパラフィンワックス（Ｓｔｒｕｋｔｏｌ  ＲＰ１１、ＳＴＲＵＫＴＯＬ社製）０．１重量部、エチレンビスステアリン酸アミド（アルフローＨ−５０Ｌ、日油（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００８８】
得られたペレットを用いて、ガス発生率、光沢度を測定した結果を表１に示す。この結果、本発明の再生ポリプロピレン樹脂組成物は、ガス発生率４３％、光沢度６２％であり、成形時のガス発生量が少なく、外観が良好で、後述する比較例３に比べて、成形品表面の外観意匠性に優れた再生ポリプロピレン樹脂組成物であることが分かった。
【００８９】
＜実施例１４＞
使用済み家電製品より選別回収したポリプロピレン樹脂組成物１００重量部に対して、吸油性無機化合物としてベーマイト（吸油量：６０ｍｌ／１００ｇ、比表面積：３．０ｍ２／ｇ、粒子径：２．３μｍ）（Ｃ２０、大明化学工業（株）製）０．２重量部、ケイ酸カルシウム（吸油量：４４０ｍｌ／１００ｇ、比表面積：５５ｍ２／ｇ、粒子径：１７μｍ）（トバモライトＴＪ、日本インシュレーション（株）製）０．２重量部、カオリナイト（吸油量：６０ｍｌ／１００ｇ、比表面積：９．０ｍ２／ｇ、粒子径：１．５μｍ）（ＧｌｏｍａｘＬＬ、ＩＭＥＲＹＳ社製）０．１重量部、流動性調整剤としてパラフィンワックス（Ｓｔｒｕｋｔｏｌ  ＲＰ１１、ＳＴＲＵＫＴＯＬ社製）０．１重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００９０】
得られたペレットを用いて、ガス発生率、光沢度を測定した結果を表２に示す。この結果、本発明の再生ポリプロピレン樹脂組成物は、ガス発生率３８％、光沢度６３％であり、成形時のガス発生量が少なく、外観が良好で、後述する比較例３に比べて、成形品表面の外観意匠性に優れた再生ポリプロピレン樹脂組成物であることが分かった。
【００９１】
＜実施例１５＞
使用済み家電製品より選別回収したポリプロピレン樹脂組成物１００重量部に対して、吸油性無機化合物としてα−アルミナ（吸油量：５０ｍｌ／１００ｇ、比表面積：５．４ｍ２／ｇ、粒子径：１．０μｍ）（Ｈ−４２Ｍ、東新化成（株）製）２．０重量部、ケイ酸カルシウム（吸油量：４８０ｍｌ／１００ｇ、比表面積：５０ｍ２／ｇ、粒子径：４７μｍ）（ゾノトライトＸＫ、日本インシュレーション（株）製）１．０重量部、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）２．０重量部、流動性調整剤としてステアリン酸モノグリセリド（リケマールＳ−１００Ａ、理研ビタミン（株）製）１．０重量部、エチレンビスステアリン酸アミド（アルフローＨ−５０Ｌ、日油（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００９２】
得られたペレットを用いて、ガス発生率、光沢度を測定した結果を表２に示す。この結果、本発明の再生ポリプロピレン樹脂組成物は、ガス発生率３０％、光沢度６５％であり、成形時のガス発生量が少なく、外観が良好で、後述する比較例７に比べて、成形品表面の外観意匠性に優れた再生ポリプロピレン樹脂組成物であることが分かった。
【００９３】
＜実施例１６＞
使用済み家電製品より選別回収したポリエチレン樹脂組成物１００重量部に対して、吸油性無機化合物としてケイ酸カルシウム（吸油量：４８０ｍｌ／１００ｇ、比表面積：５０ｍ２／ｇ、粒子径：４７μｍ）（ゾノトライトＸＫ、日本インシュレーション（株）製）０．５重量部、流動性調整剤としてパラフィンワックス（Ｓｔｒｕｋｔｏｌ  ＴＲ０１６、ＳＴＲＵＫＴＯＬ社製）０．１重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００９４】
得られた試験片を用いて、ガス発生率、光沢度を測定した結果を表２に示す。この結果、本発明の再生ポリエチレン樹脂組成物は、ガス発生率３９％、光沢度６２％であり、成形時のガス発生量が少なく、外観が良好で、後述する比較例９に比べて、成形品表面の外観意匠性に優れた再生ポリエチレン樹脂組成物であることが分かった。
【００９５】
＜実施例１７＞
使用済み家電製品より選別回収したポリエチレン樹脂組成物１００重量部に対して、吸油性無機化合物としてベーマイト（吸油量：８４ｍｌ／１００ｇ、比表面積：１６ｍ２／ｇ、粒子径：０．７μｍ）（Ｃ０６、大明化学工業（株）製）０．３重量部、カオリナイト（吸油量：６２ｍｌ／１００ｇ、比表面積：４．０ｍ２／ｇ、粒子径：１．３μｍ）（オプチホワイト、白石カルシウム（株）製）０．２重量部、流動性調整剤としてステアリン酸マグネシウム（マグネシウムステアレートＧＲ、日油（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、ジオクタデシル−３，３’−チオジプロピオネート（ＤＳＴＰ「ヨシトミ」、（株）エーピーアイコーポレーション製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００９６】
得られた試験片を用いて、ガス発生率、光沢度を測定した結果を表２に示す。この結果、本発明の再生ポリエチレン樹脂組成物は、ガス発生率４０％、光沢度６２％であり、成形時のガス発生量が少なく、外観が良好で、後述する比較例９に比べて、成形品表面の外観意匠性に優れた再生ポリエチレン樹脂組成物であることが分かった。
【００９７】
＜実施例１８＞
使用済み家電製品より選別回収したポリエチレン樹脂組成物１００重量部に対して、吸油性無機化合物としてα−アルミナ（吸油量：６０ｍｌ／１００ｇ、比表面積：５．９ｍ２／ｇ、粒子径：０．７μｍ）（ＬＳ−２５０、日本軽金属（株）製）０．５重量部、炭酸カルシウム（吸油量：７０ｍｌ／１００ｇ、比表面積：３．５ｍ２／ｇ、粒子径：１．５μｍ）（軽質炭酸カルシウムＥＣ、神島化学工業（株）製）０．５重量部、流動性調整剤としてステアリン酸モノグリセリド（リケマールＳ−１００Ａ、理研ビタミン（株）製）０．５重量部、エチレンビスステアリン酸アミド（アルフローＨ−５０Ｌ、日油（株）製）０．５重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【００９８】
得られた試験片を用いて、ガス発生率、光沢度を測定した結果を表２に示す。この結果、本発明の再生ポリエチレン樹脂組成物は、ガス発生率４１％、光沢度６２％であり、成形時のガス発生量が少なく、外観が良好で、後述する比較例１０に比べて、成形品表面の外観意匠性に優れた再生ポリエチレン樹脂組成物であることが分かった。
【００９９】
＜実施例１９＞
使用済み家電製品より選別回収したポリエチレン樹脂組成物１００重量部に対して、吸油性無機化合物としてα−アルミナ（吸油量：５５ｍｌ／１００ｇ、比表面積：３．２ｍ２／ｇ、粒子径：０．８μｍ）（Ａ−１３−Ｍ、昭和電工（株）製）０．４重量部、ベーマイト（吸油量：２２０ｍｌ／１００ｇ、比表面積：１１０ｍ２／ｇ、粒子径：０．１μｍ）（Ｃ０１、大明化学工業（株）製）０．４重量部、ケイ酸カルシウム（吸油量：４４０ｍｌ／１００ｇ、比表面積：５５ｍ２／ｇ、粒子径：１７μｍ）（トバモライトＴＪ、日本インシュレーション（株）製）０．４重量部、カオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）０．４重量部、炭酸カルシウム（吸油量：５３ｍｌ／１００ｇ、比表面積：１２ｍ２／ｇ、粒子径：０．１５μｍ）（Ｂｒｉｌｌｉａｎｔ１５００、白石工業（株）製）０．４重量部、流動性調整剤としてパラフィンワックス（Ｓｔｒｕｋｔｏｌ  ＴＲ０１６、ＳＴＲＵＫＴＯＬ社製）０．１重量部、ステアリルステアレート（リケマールＳＬ−８００、理研ビタミン（株）製）１．０重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１００】
得られた試験片を用いて、ガス発生率、光沢度を測定した結果を表２に示す。この結果、本発明の再生ポリエチレン樹脂組成物は、ガス発生率３５％、光沢度６４％であり、成形時のガス発生量が少なく、外観が良好で、後述する比較例１１に比べて、成形品表面の外観意匠性に優れた再生ポリエチレン樹脂組成物であることが分かった。
【０１０１】
＜実施例２０＞
使用済み家電製品より選別回収したポリエチレン樹脂組成物１００重量部に対して、吸油性無機化合物としてベーマイト（吸油量：６０ｍｌ／１００ｇ、比表面積：３．０ｍ２／ｇ、粒子径：２．３μｍ）（Ｃ２０、大明化学工業（株）製）２．０重量部、ケイ酸カルシウム（吸油量：６２０ｍｌ／１００ｇ、比表面積：５６ｍ２／ｇ、粒子径：２４μｍ）（トバモライトＴＫ、日本インシュレーション（株）製）１．０重量部、炭酸カルシウム（吸油量：７０ｍｌ／１００ｇ、比表面積：３．５ｍ２／ｇ、粒子径：１．５μｍ）（軽質炭酸カルシウムＥＣ、神島化学工業（株）製）２．０重量部、流動性調整剤としてパラフィンワックス（Ｓｔｒｕｋｔｏｌ  ＴＲ０１６、ＳＴＲＵＫＴＯＬ社製）１．０重量部、ステアリン酸モノグリセリド（リケマールＳ−１００Ａ、理研ビタミン（株）製）０．５重量部、ステアリン酸マグネシウム（マグネシウムステアレートＧＲ、日油（株）製）０．５重量部、耐熱安定剤としてデカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−t−ブチル−4’−ヒドロキシフェニル）プロピオネート］メタン（アデカスタブＡＯ−６０、（株）ＡＤＥＫＡ製）０．０５重量部、ジオクタデシル−３，３’−チオジプロピオネート（ＤＳＴＰ「ヨシトミ」、（株）エーピーアイコーポレーション製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１０２】
得られた試験片を用いて、ガス発生率、光沢度を測定した結果を表２に示す。この結果、本発明の再生ポリエチレン樹脂組成物は、ガス発生率２８％、光沢度６５％であり、成形時のガス発生量が少なく、外観が良好で、後述する比較例１２に比べて、成形品表面の外観意匠性に優れた再生ポリエチレン樹脂組成物であることが分かった。
【０１０３】
＜実施例２１＞
使用済み家電製品より選別回収したポリスチレン樹脂組成物１００重量部に対して、吸油性無機化合物としてケイ酸カルシウム（吸油量：６２０ｍｌ／１００ｇ、比表面積：５６ｍ２／ｇ、粒子径：２４μｍ）（トバモライトＴＫ、日本インシュレーション（株）製）０．５重量部、流動性調整剤としてステアリルアテアレート（リケマールＳＬ−８００、理研ビタミン（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１０４】
得られた試験片を用いて、ガス発生率、光沢度を測定した結果を表３に示す。この結果、本発明の再生ポリスチレン樹脂組成物は、ガス発生率３５％、光沢度８０％であり、成形時のガス発生量が少なく、外観が良好で、後述する比較例１４に比べて、成形品表面の外観意匠性に優れた再生ポリスチレン樹脂組成物であることが分かった。
【０１０５】
＜実施例２２＞
使用済み家電製品より選別回収したポリスチレン樹脂組成物１００重量部に対して、吸油性無機化合物としてα−アルミナ（吸油量：５０ｍｌ／１００ｇ、比表面積：５．４ｍ２／ｇ、粒子径：１．０μｍ）（Ｈ−４２Ｍ、東新化成（株）製）０．１重量部、ベーマイト（吸油量：８４ｍｌ／１００ｇ、比表面積：１６ｍ２／ｇ、粒子径：０．７μｍ）（Ｃ０６、大明化学工業（株）製）０．１重量部、ケイ酸カルシウム（吸油量：４４０ｍｌ／１００ｇ、比表面積：５５ｍ２／ｇ、粒子径：１７μｍ）（トバモライトＴＪ、日本インシュレーション（株）製）０．１重量部、カオリナイト（吸油量：６２ｍｌ／１００ｇ、比表面積：４．０ｍ２／ｇ、粒子径：１．３μｍ）（オプチホワイト、白石カルシウム（株）製）０．１重量部、炭酸カルシウム（吸油量：７０ｍｌ／１００ｇ、比表面積：３．５ｍ２／ｇ、粒子径：１．５μｍ）（軽質炭酸カルシウムＥＣ、神島化学工業（株）製）０．１重量部、流動性調整剤としてパラフィンワックス（Ｓｔｒｕｋｔｏｌ  ＴＲ０７１、ＳＴＲＵＫＴＯＬ社製）０．４重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１０６】
得られた試験片を用いて、ガス発生率、光沢度を測定した結果を表３に示す。この結果、本発明の再生ポリスチレン樹脂組成物は、ガス発生率４０％、光沢度８１％であり、成形時のガス発生量が少なく、外観が良好で、後述する比較例１４に比べて、成形品表面の外観意匠性に優れた再生ポリスチレン樹脂組成物であることが分かった。
【０１０７】
＜実施例２３＞
使用済み家電製品より選別回収したポリスチレン樹脂組成物１００重量部に対して、吸油性無機化合物としてα−アルミナ（吸油量：５０ｍｌ／１００ｇ、比表面積：５．４ｍ２／ｇ、粒子径：１．０μｍ）（Ｈ−４２Ｍ、東新化成（株）製）０．３重量部、ケイ酸カルシウム（吸油量：４８０ｍｌ／１００ｇ、比表面積：５０ｍ２／ｇ、粒子径：４７μｍ）（ゾノトライトＸＫ、日本インシュレーション（株）製）０．１重量部、カオリナイト（吸油量：６０ｍｌ／１００ｇ、比表面積：９．０ｍ２／ｇ、粒子径：１．５μｍ）（ＧｌｏｍａｘＬＬ、ＩＭＥＲＹＳ社製）０．３重量部、炭酸カルシウム（吸油量：５３ｍｌ／１００ｇ、比表面積：１２ｍ２／ｇ、粒子径：０．１５μｍ）（Ｂｒｉｌｌｉａｎｔ１５００、白石工業（株）製）０．３重量部、流動性調整剤としてパラフィンワックス（Ｓｔｒｕｋｔｏｌ  ＴＲ０７１、ＳＴＲＵＫＴＯＬ社製）０．１重量部、エチレンビスステアリン酸アミド（アルフローＨ−５０Ｌ、日油（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１０８】
得られた試験片を用いて、ガス発生率、光沢度を測定した結果を表３に示す。この結果、本発明の再生ポリスチレン樹脂組成物は、ガス発生率３６％、光沢度８４％であり、成形時のガス発生量が少なく、外観が良好で、後述する比較例１５に比べて、成形品表面の外観意匠性に優れた再生ポリスチレン樹脂組成物であることが分かった。
【０１０９】
＜実施例２４＞
使用済み家電製品より選別回収したポリスチレン樹脂組成物１００重量部に対して、吸油性無機化合物としてベーマイト（吸油量：６０ｍｌ／１００ｇ、比表面積：３．０ｍ２／ｇ、粒子径：２．３μｍ）（Ｃ２０、大明化学工業（株）製）１．０重量部、ケイ酸カルシウム（吸油量：６２０ｍｌ／１００ｇ、比表面積：５６ｍ２／ｇ、粒子径：２４μｍ）（トバモライトＴＫ、日本インシュレーション（株）製）２．０重量部、カオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）１．０重量部、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）１．０重量部、流動性調整剤としてステアリン酸モノグリセリド（リケマールＳ−１００Ａ、理研ビタミン（株）製）１．０重量部、ステアリルステアレート（リケマールＳＬ−８００、理研ビタミン（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１１０】
得られた試験片を用いて、ガス発生率、光沢度を測定した結果を表３に示す。この結果、本発明の再生ポリスチレン樹脂組成物は、ガス発生率２５％、光沢度８９％であり、成形時のガス発生量が少なく、外観が良好で、後述する比較例１６に比べて、成形品表面の外観意匠性に優れた再生ポリスチレン樹脂組成物であることが分かった。
【０１１１】
＜実施例２５＞
使用済み家電製品より選別回収したポリスチレン樹脂組成物１００重量部に対して、吸油性無機化合物としてベーマイト（吸油量：２２０ｍｌ／１００ｇ、比表面積：１１０ｍ２／ｇ、粒子径：０．１μｍ）（Ｃ０１、大明化学工業（株）製）３．０重量部、カオリナイト（吸油量：６０ｍｌ／１００ｇ、比表面積：９．０ｍ２／ｇ、粒子径：１．５μｍ）（ＧｌｏｍａｘＬＬ、ＩＭＥＲＹＳ社製）２．０重量部、流動性調整剤としてパラフィンワックス（Ｓｔｒｕｋｔｏｌ  ＴＲ０７１、ＳＴＲＵＫＴＯＬ社製）０．４重量部、エチレンビスステアリン酸アミド（アルフローＨ−５０Ｌ、日油（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１１２】
得られた試験片を用いて、ガス発生率、光沢度を測定した結果を表３に示す。この結果、本発明の再生ポリスチレン樹脂組成物は、ガス発生率２４％、光沢度９０％であり、成形時のガス発生量が少なく、外観が良好で、後述する比較例１６に比べて、成形品表面の外観意匠性に優れた再生ポリスチレン樹脂組成物であることが分かった。
【０１１３】
＜実施例２６＞
使用済み家電製品より選別回収したＡＢＳ樹脂組成物１００重量部に対して、吸油性無機化合物としてカオリナイト（吸油量：６０ｍｌ／１００ｇ、比表面積：９．０ｍ２／ｇ、粒子径：１．５μｍ）（ＧｌｏｍａｘＬＬ、ＩＭＥＲＹＳ社製）０．５重量部、流動性調整剤としてパラフィンワックス（Ｓｔｒｕｋｔｏｌ  ＴＲ２５１、ＳＴＲＵＫＴＯＬ社製）０．４重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１１４】
得られた試験片を用いて、ガス発生率、光沢度を測定した結果を表３に示す。この結果、本発明の再生ＡＢＳ樹脂組成物は、ガス発生率３６％、光沢度８５％であり、成形時のガス発生量が少なく、外観が良好で、後述する比較例１８に比べて、成形品表面の外観意匠性に優れた再生ＡＢＳ機脂組成物であることが分かった。
【０１１５】
＜実施例２７＞
使用済み家電製品より選別回収したＡＢＳ樹脂組成物１００重量部に対して、吸油性無機化合物としてα−アルミナ（吸油量：６０ｍｌ／１００ｇ、比表面積：５．９ｍ２／ｇ、粒子径：０．７μｍ）（ＬＳ−２５０、日本軽金属（株）製）０．１重量部、ケイ酸カルシウム（吸油量：４４０ｍｌ／１００ｇ、比表面積：５５ｍ２／ｇ、粒子径：１７μｍ）（トバモライトＴＪ、日本インシュレーション（株）製）０．２重量部、カオリナイト（吸油量：６２ｍｌ／１００ｇ、比表面積：４．０ｍ２／ｇ、粒子径：１．３μｍ）（オプチホワイト、白石カルシウム（株）製）０．２重量部、流動性調整剤としてステアリン酸モノグリセリド（リケマールＳ−１００Ａ、理研ビタミン（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１１６】
得られた試験片を用いて、ガス発生率、光沢度を測定した結果を表３に示す。この結果、本発明の再生ＡＢＳ樹脂組成物は、ガス発生率４１％、光沢度８５％であり、成形時のガス発生量が少なく、外観が良好で、後述する比較例１８に比べて、成形品表面の外観意匠性に優れた再生ＡＢＳ樹脂組成物であることが分かった。
【０１１７】
＜実施例２８＞
使用済み家電製品より選別回収したＡＢＳ樹脂組成物１００重量部に対して、吸油性無機化合物としてベーマイト（吸油量：２２０ｍｌ／１００ｇ、比表面積：１１０ｍ２／ｇ、粒子径：０．１μｍ）（Ｃ０１、大明化学工業（株）製）０．５重量部、ケイ酸カルシウム（吸油量：４８０ｍｌ／１００ｇ、比表面積：５０ｍ２／ｇ、粒子径：４７μｍ）（ゾノトライトＸＫ、日本インシュレーション（株）製）０．２重量部、カオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）０．３重量部、流動性調整剤としてステアリン酸マグネシウム（マグネシウムステアレートＧＲ、日油（株）製）０．５重量部、ステアリルステアレート（リケマールＳＬ−８００、理研ビタミン（株）製）０．５重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１１８】
得られた試験片を用いて、ガス発生率、光沢度を測定した結果を表３に示す。この結果、本発明の再生ＡＢＳ樹脂組成物は、ガス発生率３４％、光沢度９０％であり、成形時のガス発生量が少なく、外観が良好で、後述する比較例１９に比べて、成形品表面の外観意匠性に優れた再生ＡＢＳ樹脂組成物であることが分かった。
【０１１９】
＜実施例２９＞
使用済み家電製品より選別回収したＡＢＳ樹脂組成物１００重量部に対して、吸油性無機化合物としてα−アルミナ（吸油量：５５ｍｌ／１００ｇ、比表面積：３．２ｍ２／ｇ、粒子径：０．８μｍ）（Ａ−１３−Ｍ、昭和電工（株）製）１．０重量部、ベーマイト（吸油量：８４ｍｌ／１００ｇ、比表面積：１６ｍ２／ｇ、粒子径：０．７μｍ）（Ｃ０６、大明化学工業（株）製）１．０重量部、ケイ酸カルシウム（吸油量：６２０ｍｌ／１００ｇ、比表面積：５６ｍ２／ｇ、粒子径：２４μｍ）（トバモライトＴＫ、日本インシュレーション（株）製）１．０重量部、カオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）１．０重量部、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）１．０重量部、流動性調整剤としてパラフィンワックス（Ｓｔｒｕｋｔｏｌ  ＴＲ２５１、ＳＴＲＵＫＴＯＬ社製）０．４重量部、ステアリン酸マグネシウム（マグネシウムステアレートＧＲ、日油（株）製）１．０重量部、ステアリルステアレート（リケマールＳＬ−８００、理研ビタミン（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１２０】
得られた試験片を用いて、ガス発生率、光沢度を測定した結果を表３に示す。この結果、本発明の再生ＡＢＳ樹脂組成物は、ガス発生率２６％、光沢度９２％であり、成形時のガス発生量が少なく、外観が良好で、後述する比較例２０に比べて、成形品表面の外観意匠性に優れた再生ＡＢＳ樹脂組成物であることがわかった。
【０１２１】
＜実施例３０＞
使用済み家電製品より選別回収したＡＢＳ樹脂組成物１００重量部に対して、吸油性無機化合物としてベーマイト（吸油量：６０ｍｌ／１００ｇ、比表面積：３．０ｍ２／ｇ、粒子径：２．３μｍ）（Ｃ２０、大明化学工業（株）製）２．０重量部、カオリナイト（吸油量：１２０ｍｌ／１００ｇ、比表面積：１５ｍ２／ｇ、粒子径：０．７μｍ）（Ｎｅｏｇｅｎ２０００、ＩＭＥＲＹＳ社製）１．０重量部、炭酸カルシウム（吸油量：７０ｍｌ／１００ｇ、比表面積：３．５ｍ２／ｇ、粒子径：１．５μｍ）（軽質炭酸カルシウムＥＣ、神島化学工業（株）製）２．０重量部、流動性調整剤としてパラフィンワックス（Ｓｔｒｕｋｔｏｌ  ＴＲ２５１、ＳＴＲＵＫＴＯＬ社製）１．０重量部、ステアリルステアレート（リケマールＳＬ−８００、理研ビタミン（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１２２】
得られた試験片を用いて、ガス発生率、光沢度を測定した結果を表３に示す。この結果、本発明の再生ＡＢＳ樹脂組成物は、ガス発生率３７％、光沢度８９％であり、成形時のガス発生量が少なく、外観が良好で、後述する比較例２０に比べて、成形品表面の外観意匠性に優れた再生ＡＢＳ樹脂組成物であることが分かった。
【０１２３】
＜実施例３１＞
使用済み家電製品より選別回収したポリカーボネート樹脂組成物１００重量部に対して、吸油性無機化合物として炭酸カルシウム（吸油量：５３ｍｌ／100ｇ、比表面積：１２ｍ２／ｇ、粒子径：０．１５μｍ）（Ｂｒｉｌｌｉａｎｔ１５００、白石工業（株）製）０．５重量部、流動性調整剤としてステアリン酸マグネシウム（マグネシウムステアレートＧＲ、日油（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２６０℃で、加熱溶融しながら押出機の中で混練して、３〜５ｍｍのペレットを作製した。次いで、射出成形機により、樹脂温度（成形温度）２６０℃、金型温度９０℃の条件で、平板試験片を成形した。
【０１２４】
得られた試験片を用いて、ガス発生率、光沢度を測定した結果を表３に示す。この結果、本発明の再生ポリカーボネート樹脂組成物は、ガス発生率４５％、光沢度８５％であり、成形時のガス発生量が少なく、外観が良好で、後述する比較例２２に比べて、成形品表面の外観意匠性に優れた再生ポリカーボネート樹脂組成物であることが分かった。
【０１２５】
＜実施例３２＞
使用済み家電製品より選別回収したポリカーボネート樹脂組成物１００重量部に対して、吸油性無機化合物としてケイ酸カルシウム（吸油量：４８０ｍｌ／１００ｇ、比表面積：５０ｍ２／ｇ、粒子径：４７μｍ）（ゾノトライトＸＫ、日本インシュレーション（株）製）０．３重量部、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）０．２重量部、流動性調整剤としてステアリルステアレート（リケマールＳＬ−８００、理研ビタミン（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２６０℃で、加熱溶融しながら押出機の中で混練して、３〜５ｍｍのペレットを作製した。次いで、射出成形機により、樹脂温度（成形温度）２６０℃、金型温度９０℃の条件で、平板試験片を成形した。
【０１２６】
得られた試験片を用いて、ガス発生率、光沢度を測定した結果を表３に示す。この結果、本発明の再生ポリカーボネート樹脂組成物は、ガス発生率３９％、光沢度８７％であり、成形時のガス発生量が少なく、外観が良好で、後述する比較例２２に比べて、成形品表面の外観意匠性に優れた再生ポリカーボネート樹脂組成物であることが分かった。
【０１２７】
＜実施例３３＞
使用済み家電製品より選別回収したポリカーボネート樹脂組成物１００重量部に対して、吸油性無機化合物としてベーマイト（吸油量：２２０ｍｌ／１００ｇ、比表面積：１１０ｍ２／ｇ、粒子径：０．１μｍ）（Ｃ０１、大明化学工業（株）製）１．０重量部、ケイ酸カルシウム（吸油量：４４０ｍｌ／１００ｇ、比表面積：５５ｍ２／ｇ、粒子径：１７μｍ）（トバモライトＴＪ、日本インシュレーション（株）製）３．０重量部、カオリナイト（吸油量：６２ｍｌ／１００ｇ、比表面積：４．０ｍ２／ｇ、粒子径：１．３μｍ）（オプチホワイト、白石カルシウム（株）製）１．０重量部、流動性調整剤としてパラフィンワックス（Ｓｔｒｕｋｔｏｌ  ＴＲ２５１、ＳＴＲＵＫＴＯＬ社製）０．４重量部、ステアリン酸モノグリセリド（リケマールＳ−１００Ａ、理研ビタミン（株）製）１．０重量部、耐熱安定剤としてステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２６０℃で、加熱溶融しながら押出機の中で混練して、３〜５ｍｍのペレットを作製した。次いで、射出成形機により、樹脂温度（成形温度）２６０℃、金型温度９０℃の条件で、平板試験片を成形した。
【０１２８】
得られた試験片を用いて、ガス発生率、光沢度を測定した結果を表３に示す。この結果、本発明の再生ポリカーボネート樹脂組成物は、ガス発生率２２％、光沢度９５％であり、成形時のガス発生量が少なく、外観が良好で、後述する比較例２３に比べて、成形品表面の外観意匠性に優れた再生ポリカーボネート樹脂組成物であることが分かった。
【０１２９】
＜比較例１＞
使用済み家電製品より選別回収し、濃淡選別や表面研磨を施していないポリプロピレン樹脂組成物１００重量部に対して、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１３０】
得られた試験片を用いて、ガス発生率、光沢度を測定した結果を表４に示す。この結果、再生ポリプロピレン樹脂組成物は、ガス発生率１００％、光沢度５８％であり、成形時のガス発生量が多く、外観が不良であった。
【０１３１】
＜比較例２＞
使用済み家電製品より選別回収し、濃淡選別や表面研磨を施していないポリプロピレン樹脂組成物１００重量部に対して、吸油性無機化合物として、炭酸カルシウム（吸油量：６０ｍｌ／１００ｇ、比表面積：３．０ｍ２／ｇ、粒子径：１．２μｍ）（軽微性軽質炭酸カルシウム、神島化学工業（株）製）０．１重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１３２】
得られた試験片を用いて、ガス発生率、光沢度を測定した結果を表４に示す。この結果、再生ポリプロピレン樹脂組成物は、ガス発生率８０％、光沢度５９％であり、成形時のガス発生量が多く、外観が不良であった。
【０１３３】
＜比較例３＞
使用済み家電製品より選別回収し、濃淡選別や表面研磨を施していないポリプロピレン樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）０．５重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１３４】
得られた試験片を用いて、ガス発生率、光沢度を測定した結果を表４に示す。この結果、再生ポリプロピレン樹脂組成物は、ガス発生率９０％、光沢度５８％であり、成形時のガス発生量が多く、外観が不良であった。
【０１３５】
＜比較例４＞
使用済み家電製品より選別回収し、濃淡選別や表面研磨を施していないポリプロピレン樹脂組成物１００重量部に対して、無機化合物として、炭酸カルシウム（吸油量：１７ｍｌ／１００ｇ、比表面積：０．７ｍ２／ｇ、粒子径：２．８μｍ）（ＫＳ−８００、（株）カルファイン製）１．０重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１３６】
得られた試験片を用いて、ガス発生率、光沢度を測定した結果を表４に示す。この結果、再生ポリプロピレン樹脂組成物は、ガス発生率７５％、光沢度５９％であり、成形時のガス発生量が多く、外観が不良であった。
【０１３７】
＜比較例５＞
使用済み家電製品より選別回収し、濃淡選別や表面研磨を施していないポリプロピレン樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）１．０重量部、二酸化チタン（吸油量：２４ｍｌ／１００ｇ、比表面積：５ｍ２／ｇ、粒子径：０．２０μｍ）（Ｒ−２４、堺化学工業（株）製）１．０重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、ジオクタデシル−３，３’−チオジプロピオネート（ＤＳＴＰ「ヨシトミ」、（株）エーピーアイコーポレーション製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１３８】
得られた試験片を用いて、ガス発生率、光沢度を測定した結果を表４に示す。この結果、再生ポリプロピレン樹脂組成物は、ガス発生率７０％、光沢度６１％であり、外観は改善されるが、成形時のガス発生量が多い。
【０１３９】
＜比較例６＞
使用済み家電製品より選別回収し、濃淡選別や表面研磨を施していないポリプロピレン樹脂組成物１００重量部に対して、無機化合物として、炭酸カルシウム（吸油量：１７ｍｌ／１００ｇ、比表面積：０．７ｍ２／ｇ、粒子径：２．８μｍ）（ＫＳ−８００、（株）カルファイン製）３．０重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１４０】
得られた試験片を用いて、ガス発生率、光沢度を測定した結果を表４に示す。この結果、再生ポリプロピレン樹脂組成物は、ガス発生率６０％、光沢度５９％であり、成形時のガス発生量が多く、外観が不良であった。
【０１４１】
＜比較例７＞
使用済み家電製品より選別回収し、濃淡選別や表面研磨を施していないポリプロピレン樹脂組成物１００重量部に対して、無機化合物として、二酸化チタン（吸油量：２４ｍｌ／１００ｇ、比表面積：５ｍ２／ｇ、粒子径：０．２０μｍ）（Ｒ−２４、堺化学工業（株）製）５．０重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１４２】
得られた試験片を用いて、ガス発生率、光沢度を測定した結果を表４に示す。この結果、再生ポリプロピレン樹脂組成物は、ガス発生率５２％、光沢度６３％であり、外観は改善されるが、成形時のガス発生量が多い。
【０１４３】
＜比較例８＞
使用済み家電製品より選別回収したポリエチレン樹脂組成物１００重量部に対して、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１４４】
得られた試験片を用いて、ガス発生率、光沢度を測定した結果を表４に示す。この結果、再生ポリエチレン樹脂組成物は、ガス発生率１００％、光沢度５７％であり、成形時のガス発生量が多く、外観が不良であった。
【０１４５】
＜比較例９＞
使用済み家電製品より選別回収したポリエチレン樹脂組成物１００重量部に対して、無機化合物として、炭酸カルシウム（吸油量：１７ｍｌ／１００ｇ、比表面積：０．７ｍ２／ｇ、粒子径：２．８μｍ）（ＫＳ−８００、（株）カルファイン製）０．５重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１４６】
得られた試験片を用いて、ガス発生率、光沢度を測定した結果を表４に示す。この結果、再生ポリエチレン樹脂組成物は、ガス発生率８５％、光沢度５８％であり、成形時のガス発生量が多く、外観が不良であった。
【０１４７】
＜比較例１０＞
使用済み家電製品より選別回収したポリエチレン樹脂組成物１００重量部に対して、無機化合物として、二酸化チタン（吸油量：２４ｍｌ／１００ｇ、比表面積：５ｍ２／ｇ、粒子径：０．２０μｍ）（Ｒ−２４、堺化学工業（株）製）１．０重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１４８】
得られた試験片を用いて、ガス発生率、光沢度を測定した結果を表４に示す。この結果、再生ポリエチレン樹脂組成物は、ガス発生率８０％、光沢度６０％であり、外観は改善されるが、成形時のガス発生量が多い。
【０１４９】
＜比較例１１＞
使用済み家電製品より選別回収したポリエチレン樹脂組成物１００重量部に対して、無機化合物として、炭酸カルシウム（吸油量：１７ｍｌ／１００ｇ、比表面積：０．７ｍ２／ｇ、粒子径：２．８μｍ）（ＫＳ−８００、（株）カルファイン製）１．０重量部、二酸化チタン（吸油量：２４ｍｌ／１００ｇ、比表面積：５ｍ２／ｇ、粒子径：０．２０μｍ）（Ｒ−２４、堺化学工業（株）製）１．０重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１５０】
得られた試験片を用いて、ガス発生率、光沢度を測定した結果を表４に示す。この結果、再生ポリエチレン樹脂組成物は、ガス発生率７７％、光沢度６０％であり、外観は改善されるが、成形時のガス発生量が多い。
【０１５１】
＜比較例１２＞
使用済み家電製品より選別回収したポリエチレン樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）５．０重量部、デカメチレンジカルボン酸ジサリチロイルヒドラジド（アデカスタブＣＤＡ−６、（株）ＡＤＥＫＡ製）０．１０重量部、テトラキス［メチレン−３−（３’，５’−ジ−ｔ−ブチル−４’−ヒドロキシフェニル）プロピオネート］メタン（アデカスタブＡＯ−６０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２００℃で、加熱溶融しながら押出機の中で混練して、３〜５ｍｍのペレットを作製した。次いで、射出成形機により、樹脂温度（成形温度）２００℃、金型温度５０℃の条件で、平板試験片を成形した。
【０１５２】
得られた試験片を用いて、ガス発生率、光沢度を測定した結果を表４に示す。この結果、再生ポリエチレン樹脂組成物は、ガス発生率６０％、光沢度６０％であり、外観は改善されるが、成形時のガス発生量が多い。
【０１５３】
＜比較例１３＞
使用済み家電製品より選別回収したポリスチレン樹脂組成物１００重量部に対して、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１５４】
得られた試験片を用いて、ガス発生率、光沢度を測定した結果を表５に示す。この結果、再生ポリスチレン樹脂組成物は、ガス発生率１００％、光沢度７８％であり、成形時のガス発生量が多く、外観が不良であった。
【０１５５】
＜比較例１４＞
使用済み家電製品より選別回収したポリスチレン樹脂組成物１００重量部に対して、無機化合物として、二酸化チタン（吸油量：２４ｍｌ／１００ｇ、比表面積：５ｍ２／ｇ、粒子径：０．２０μｍ）（Ｒ−２４、堺化学工業（株）製）０．５重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１５６】
得られた試験片を用いて、ガス発生率、光沢度を測定した結果を表５に示す。この結果、再生ポリスチレン樹脂組成物は、ガス発生率９２％、光沢度７９％であり、成形時のガス発生量が多く、外観が不良であった。
【０１５７】
＜比較例１５＞
使用済み家電製品より選別回収したポリスチレン樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）０．５重量部、炭酸カルシウム（吸油量：１７ｍｌ／１００ｇ、比表面積：０．７ｍ２／ｇ、粒子径：２．８μｍ）（ＫＳ−８００、（株）カルファイン製）０．５重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１５８】
得られた試験片を用いて、ガス発生率、光沢度を測定した結果を表５に示す。この結果、再生ポリスチレン樹脂組成物は、ガス発生率７８％、光沢度８０％であり、外観は改善されるが、成形時のガス発生量が多い。
【０１５９】
＜比較例１６＞
使用済み家電製品より選別回収したポリスチレン樹脂組成物１００重量部に対して、無機化合物として、炭酸カルシウム（吸油量：１７ｍｌ／１００ｇ、比表面積：０．７ｍ２／ｇ、粒子径：２．８μｍ）（ＫＳ−８００、（株）カルファイン製）５．０重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２２０℃で、加熱溶融しながら押出機の中で混練して、３〜５ｍｍのペレットを作製した。次いで、射出成形機により、樹脂温度（成形温度）２２０℃、金型温度５５℃の条件で、平板試験片を成形した。
【０１６０】
得られた試験片を用いて、ガス発生率、光沢度を測定した結果を表５に示す。この結果、再生ポリスチレン樹脂組成物は、ガス発生率５２％、光沢度８２％であり、外観は改善されるが、成形時のガス発生量が多い。
【０１６１】
＜比較例１７＞
使用済み家電製品より選別回収したＡＢＳ樹脂組成物１００重量部に対して、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１６２】
得られた試験片を用いて、ガス発生率、光沢度を測定した結果を表５に示す。この結果、再生ＡＢＳ樹脂組成物は、ガス発生率１００％、光沢度７８％であり、成形時のガス発生量が多く、外観が不良であった。
【０１６３】
＜比較例１８＞
使用済み家電製品より選別回収したＡＢＳ樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）０．１重量部、炭酸カルシウム（吸油量：１７ｍｌ／１００ｇ、比表面積：０．７ｍ２／ｇ、粒子径：２．８μｍ）（ＫＳ−８００、（株）カルファイン製）０．２重量部、二酸化チタン（吸油量：２４ｍｌ／１００ｇ、比表面積：５ｍ２／ｇ、粒子径：０．２０μｍ）（Ｒ−２４、堺化学工業（株）製）０．２重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１６４】
得られた試験片を用いて、ガス発生率、光沢度を測定した結果を表５に示す。この結果、再生ＡＢＳ樹脂組成物は、ガス発生率９１％、光沢度７９％であり、成形時のガス発生量が多く、外観が不良であった。
【０１６５】
＜比較例１９＞
使用済み家電製品より選別回収したＡＢＳ樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）０．５重量部、炭酸カルシウム（吸油量：１７ｍｌ／１００ｇ、比表面積：０．７ｍ２／ｇ、粒子径：２．８μｍ）（ＫＳ−８００、（株）カルファイン製）０．５重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１６６】
得られた試験片を用いて、ガス発生率、光沢度を測定した結果を表５に示す。この結果、再生ＡＢＳ樹脂組成物は、ガス発生率７７％、光沢度８０％であり、外観は改善されるが、成形時のガス発生量が多い。
【０１６７】
＜比較例２０＞
使用済み家電製品より選別回収したＡＢＳ樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）５．０重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２４０℃で、加熱溶融しながら押出機の中で混練して、３〜５ｍｍのペレットを作製した。次いで、射出成形機により、樹脂温度（成形温度）２４０℃、金型温度６０℃の条件で、平板試験片を成形した。
【０１６８】
得られた試験片を用いて、ガス発生率、光沢度を測定した結果を表５に示す。この結果、再生ＡＢＳ樹脂組成物は、ガス発生率５５％、光沢度８２％であり、外観は改善されるが、成形時のガス発生量が多い。
【０１６９】
＜比較例２１＞
使用済み家電製品より選別回収したポリカーボネート樹脂組成物１００重量部に対して、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２６０℃で、加熱溶融しながら押出機の中で混練して、３〜５ｍｍのペレットを作製した。次いで、射出成形機により、樹脂温度（成形温度）２６０℃、金型温度９０℃の条件で、平板試験片を成形した。
【０１７０】
得られた試験片を用いて、ガス発生率、光沢度を測定した結果を表５に示す。この結果、再生ポリカーボネート樹脂組成物は、ガス発生率１００％、光沢度７９％であり、成形時のガス発生量が多く、外観が不良であった。
【０１７１】
＜比較例２２＞
使用済み家電製品より選別回収したポリカーボネート樹脂組成物１００重量部に対して、無機化合物として、タルク（吸油量：２６ｍｌ／１００ｇ、比表面積：４．５ｍ２／ｇ、粒子径：１４μｍ）（汎用タルクＭＳ、日本タルク（株）製）０．５重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２６０℃で、加熱溶融しながら押出機の中で混練して、３〜５ｍｍのペレットを作製した。次いで、射出成形機により、樹脂温度（成形温度）２６０℃、金型温度９０℃の条件で、平板試験片を成形した。
【０１７２】
得られた試験片を用いて、ガス発生率、光沢度を測定した結果を表５に示す。この結果、再生ポリカーボネート樹脂組成物は、ガス発生率９１％、光沢度７９％であり、成形時のガス発生量が多く、外観が不良であった。
【０１７３】
＜比較例２３＞
使用済み家電製品より選別回収したポリカーボネート樹脂組成物１００重量部に対して、無機化合物として、炭酸カルシウム（吸油量：１７ｍｌ／１００ｇ、比表面積：０．７ｍ２／ｇ、粒子径：２．８μｍ）（ＫＳ−８００、（株）カルファイン製）２．０重量部、二酸化チタン（吸油量：２４ｍｌ／１００ｇ、比表面積：５ｍ２／ｇ、粒子径：０．２０μｍ）（Ｒ−２４、堺化学工業（株）製）３．０重量部、ステアリルβ−（３，５−ジ−ｔ−ブチル−４−ヒドロキシフェニル）プロピオネート（アデカスタブＡＯ−５０、（株）ＡＤＥＫＡ製）０．０５重量部、トリス（２，４−ジ−ｔ−ブチルフェニル）ホスファイト（アデカスタブ２１１２、（株）ＡＤＥＫＡ製）０．０５重量部を添加して混合したものを、２６０℃で、加熱溶融しながら押出機の中で混練して、３〜５ｍｍのペレットを作製した。次いで、射出成形機により、樹脂温度（成形温度）２６０℃、金型温度９０℃の条件で、平板試験片を成形した。
【０１７４】
得られた試験片を用いて、ガス発生率、光沢度を測定した結果を表５に示す。この結果、再生ポリカーボネート樹脂組成物は、ガス発生率５１％、光沢度８５％であり、外観は改善されるが、成形時のガス発生量が多い。
【０１７５】
【表１】
2015160900.tif 000002
【０１７６】
【表２】
2015160900.tif 000003
【０１７７】
【表３】
2015160900.tif 000004
【０１７８】
【表４】
2015160900.tif 000005
【０１７９】
【表５】
2015160900.tif 000006